(57)【要約】      （修正有）【課題】冷間圧延を１回のみ実施し、板厚が０．２０ｍｍ未満の方向性電磁鋼板であっても、高い磁束密度を有し、かつ、板幅方向の端部において不良組織の生成を抑制できる、方向性電磁鋼板の製造方法の提供。【解決手段】化学組成が式（１）を満たすスラブを用い、熱間圧延工程（Ｓ１）で、粗圧延工程での累積圧下率を７５％未満とし、粗圧延工程の最終の圧下での圧下率を５０％未満とし、最終の圧下直後の粗バーの温度を１３５０℃以上とし、粗圧延後仕上げ圧延前時間ｔ１が式（２）を満たす。さらに、脱炭焼鈍工程（Ｓ４）で、鋼板の温度が５００〜８００℃になるまでの間、８００℃／秒以上の平均昇温速度で鋼板を加熱する。０．４０≦Ｒ≦０．６０（１）、ｔ≦−１２５×Ｒ＋２００（２）ここで、Ｒは以下のとおり。Ｒ＝｛（Ｓ／３２．０６４）＋（Ｓｅ／７８．９６）｝／（Ｍｎ／５４．９３８）［Ｓ、Ｓｅ、Ｍｎは、対応する元素の含有量（質量％）］【選択図】図１
2020169367.tif 000002
【特許請求の範囲】
【請求項１】
化学組成が、質量％で、
Ｃ：０．０２０〜０．１００％、
Ｓｉ：３．００〜４．００％、
Ｍｎ：０．０１０〜０．３００％、
Ｓ及び／又はＳｅ：合計で０．０１０〜０．０５０％、
ｓｏｌ．Ａｌ：０．０２００〜０．０２８０％、
Ｎ：０．００２０〜０．０１５０％、
Ｓｎ：０〜０．５００％、
Ｃｒ：０〜０．５００％、
Ｃｕ：０〜０．５００％、
Ｂｉ：０〜０．０１００％、及び、
残部がＦｅ及び不純物からなり、式（１）を満たすスラブに対して熱間圧延を実施して鋼板を製造する熱間圧延工程と、
前記熱間圧延後の鋼板に対して焼鈍処理を実施する熱延板焼鈍工程と、
前記熱延板焼鈍工程後の前記鋼板に対して１回の冷間圧延を実施して板厚０．１７〜０．１９ｍｍの鋼板を製造する冷間圧延工程と、
前記冷間圧延工程後の前記鋼板を８００〜９５０℃の脱炭焼鈍温度まで加熱し、前記脱炭焼鈍温度で前記鋼板を保持する脱炭焼鈍を実施する脱炭焼鈍工程と、
前記脱炭焼鈍工程後の前記鋼板の表面に焼鈍分離剤を塗布する焼鈍分離剤塗布工程と、
前記焼鈍分離剤が塗布された前記鋼板に対して仕上げ焼鈍を実施する仕上げ焼鈍工程とを備え、
前記熱間圧延工程は、
前記スラブに対して、粗圧延を実施して、粗バーを製造する粗圧延工程と、
前記粗バーに対して仕上げ圧延を実施して、前記鋼板を製造する仕上げ圧延工程とを含み、
前記粗圧延工程では、
前記スラブに対して複数回の圧下を実施し、
前記粗圧延工程での累積圧下率を７５％未満とし、
前記粗圧延工程の最終の圧下での圧下率を５０％未満とし、
前記粗圧延工程の最終の圧下直後の前記粗バーの温度を１３５０℃以上とし、
前記粗圧延工程での前記スラブの後端に対する最終の圧下が完了した後、前記仕上げ圧延工程での前記粗バーの後端に対する最初の圧下が完了するまでの粗圧延後仕上げ圧延前時間ｔ１が式（２）を満たし、
前記脱炭焼鈍工程では、
前記鋼板の温度が５５０℃から８００℃になるまでの間、８００℃／秒以上の平均昇温速度で前記鋼板を加熱する、
方向性電磁鋼板の製造方法。
０．４０≦Ｒ≦０．６０  （１）
ｔ≦−１２５×Ｒ＋２００  （２）
ここで、Ｒは以下のとおりである。
Ｒ＝｛（Ｓ／３２．０６４）＋（Ｓｅ／７８．９６）｝／（Ｍｎ／５４．９３８）
Ｒ中の各元素記号には、対応する元素の含有量（質量％）が代入される。また、対応する元素が含まれていない場合、Ｒ中の対応する元素記号には「０」が代入される。
【請求項２】
請求項１に記載の方向性電磁鋼板の製造方法であって、
前記スラブの前記化学組成は、
Ｓｎ：０．０１０〜０．５００％、
Ｃｒ：０．０１０〜０．５００％、及び、
Ｃｕ：０．０１０〜０．５００％、
からなる群から選択される１種以上を含有する、
方向性電磁鋼板の製造方法。
【請求項３】
請求項１又は請求項２に記載の方向性電磁鋼板の製造方法であって、
前記スラブの前記化学組成は、
Ｂｉ：０．００１０〜０．０１００％
を含有する、
方向性電磁鋼板の製造方法。
【発明の詳細な説明】
【技術分野】
【０００１】
本発明は、方向性電磁鋼板の製造方法に関する。
【背景技術】
【０００２】
方向性電磁鋼板は、質量％で、Ｓｉを０．５〜７％程度含有し、結晶方位を｛１１０｝＜００１＞方位（ゴス方位）に集積させた鋼板である。方向性電磁鋼板は、軟質磁性材料として、トランスやその他の電気機器の鉄心材料に利用されている。方向性電磁鋼板の結晶方位の制御には、二次再結晶と呼ばれるカタストロフィックな粒成長現象が利用される。
【０００３】
方向性電磁鋼板の製造方法は次のとおりである。スラブを加熱して熱間圧延を実施して、熱延鋼板を製造する。製造された熱延鋼板を焼鈍する。熱延鋼板を必要に応じて酸洗する。酸洗後の熱延鋼板に対して、８０％以上の冷延率で複数回の冷間圧延を実施して、冷延鋼板を製造する。冷延鋼板に対して脱炭焼鈍を実施して、一次再結晶を発現する。脱炭焼鈍後の冷延鋼板に対して仕上げ焼鈍を実施して、二次再結晶を発現する。以上の工程により、方向性電磁鋼板が製造される。
【０００４】
方向性電磁鋼板には、磁気特性が求められ、特に、優れた励磁特性が求められる。方向性電磁鋼板の励磁特性を示す指標として、たとえば、磁場の強さが８００Ａ／ｍにおける磁束密度であるＢ８が利用されている。
【０００５】
上述の磁束密度を高める方法として、ゴス方位への集積度の向上が知られている。ゴス方位への集積度の向上は、仕上げ焼鈍工程中の二次再結晶の優劣に依存する。優れた二次再結晶を発現させるためには、仕上げ圧延工程の前工程において、析出物（インヒビター）の造り込みが重要である。鋼板中において、微細なインヒビターを均一に分散させることにより、二次再結晶において、ゴス方位以外の磁気特性に劣位な結晶方位の成長を抑制することができる。
【０００６】
方向性電磁鋼板の製造において、インヒビターとしてＭｎＳ、ＭｎＳｅ、ＡｌＮを利用する場合、製鋼工程で生成された粗大なＭｎＳ、ＭｎＳｅ、ＡｌＮを含むスラブを、熱間圧延前に１３００℃以上に加熱して、ＭｎＳ、ＭｎＳｅ及びＡｌＮを完全に固溶させる。そして、加熱されたスラブを熱間加工して製造された熱延鋼板を焼鈍する工程において、これらのインヒビターの析出を制御し、微細に分散させる。これにより、二次再結晶の成長を制御することができる。
【０００７】
最近では、渦電流損の低減を目的として、方向性電磁鋼板の板厚を薄くすることが求められている。さらに、生産性を高めるために、従前では複数回実施していた冷間圧延を１回のみ実施することが検討されている。冷間圧延を１回のみ実施する場合、製造コストを低減することができるものの、集合組織が劣化しやすい。したがって、薄板の方向性電磁鋼板を１回の冷間圧延のみで製造する場合、集合組織の劣化を抑制し、さらに精緻な析出物制御を行うことにより、二次再結晶を制御することが重要となる。
【０００８】
二次再結晶の制御に関する方法が、特開平４−１２４２１８号公報（特許文献１）、特開平９−１０４９２４号公報（特許文献２）、及び、国際公開第２０１３／１４５７８４号（特許文献３）に提案されている。
【０００９】
特許文献１では、熱延鋼板の組織の微細化とインヒビターの微細均一析出との両立を目的として、熱間圧延工程の粗圧延の最終パスを、鋼板の最表層から板厚の１／５の深さまでの温度が１２００〜１２５０℃の範囲でかつ、圧下率：５０％以上の条件下で実施することを特徴とする。
【００１０】
しかしながら、特許文献１の場合、粗圧延の最終パスの圧下率を５０％以上としているため、粗圧延完了から仕上げ圧延開始までの間で、粗圧延で導入された歪に誘起され、粗大なＭｎＳ、ＭｎＳｅが析出する可能性がある。この場合、仕上げ焼鈍工程での二次再結晶が不安定になりやすく、その結果、方向性電磁鋼板の板幅方向における両端部に、ゴス方位結晶粒が十分成長していない二次再結晶の不良領域が発生しやすくなる。二次再結晶の不良領域での結晶粒は、正常領域での結晶粒と比較して非常に微細であり、ゴス方位粒とは異なる結晶粒で構成されている。以下、このような方向性電磁鋼板の板幅方向の端部に発生する二次再結晶の不良領域を、「不良組織」と称する。
【００１１】
さらに、特許文献１では、方向性電磁鋼板の板厚が０．２０ｍｍと薄いものの、冷間圧延を２回実施している。具体的には、鋼板に対して冷間圧延を実施し、その後、中間焼鈍を実施する。そして、中間焼鈍後に次の冷間圧延を実施する。この場合、生産性が低下してしまう。
【００１２】
特許文献２も特許文献１と同様に、熱延鋼板の組織の微細化とインヒビターの微細均一析出との両立を目的とする。特許文献２では、粗圧延の累積圧下率を７５％以上とし、粗圧延をスラブ加熱温度に応じた時間で完了させることを特徴とする。
【００１３】
しかしながら、特許文献２においても、熱延鋼板において組織微細化を目的として、粗圧延の累積圧下率を７５％以上としている。そのため、粗圧延完了から仕上げ圧延開始までの間で、粗圧延工程で導入された歪に誘起され、粗大なＭｎＳ、ＭｎＳｅが析出する可能性がある。粗大なＭｎＳ及びＭｎＳｅが生成した場合、仕上げ圧延工程での二次再結晶が不安定になる。そのため、方向性電磁鋼板において、不良組織が生成しやすい。
【００１４】
さらに、特許文献２では、方向性電磁鋼板の板厚が０．２３ｍｍと比較的厚く、さらに、冷間圧延を、中間焼鈍を間に挟んで２回実施している。したがって、特許文献２の製造方法では、生産性が低いと考えられる。
【００１５】
特許文献３も特許文献１及び特許文献２と同様に、熱延鋼板の組織の微細化とインヒビターの微細均一析出との両立を目的とする。特許文献３では、Ｓｉ、Ｃ、Ｎｉ量に応じたα単相相出温度で３０％以上の粗圧延の１パス目を行い、仕上圧延工程において、少なくとも１パスをγ相が最大化される温度で圧延することを特徴とする。
【００１６】
しかしながら、特許文献３では、熱延鋼板の組織微細化を目的として、粗圧延工程において高い圧下率で圧延を行うため、粗圧延完了から仕上げ圧延開始までの間で、粗圧延工程で導入された歪に誘起され、粗大なＭｎＳ、ＭｎＳｅが析出する可能性がある。粗大なＭｎＳ及びＭｎＳｅが生成した場合、仕上げ圧延工程での二次再結晶が不安定になる。そのため、方向性電磁鋼板において、不良組織が生成しやすい。
【００１７】
さらに、特許文献３では、方向性電磁鋼板の板厚が０．２３ｍｍ及び０．２７ｍｍと比較的厚く、さらに、冷間圧延を、中間焼鈍を間に挟んで２回実施している。したがって、特許文献３の製造方法では、生産性が低いと考えられる。
【先行技術文献】
【特許文献】
【００１８】
【特許文献１】特開平４−１２４２１８号公報
【特許文献２】特開平９−１０４９２４号公報
【特許文献３】国際公開第２０１３／１４５７８４号
【発明の概要】
【発明が解決しようとする課題】
【００１９】
方向性電磁鋼板の板幅方向の端部に不良組織が発生した場合、不良組織が存在する端部は十分な磁気特性が得られない。そのため、方向性電磁鋼板のうち、不良組織を有する端部を切断する必要があり、製品歩留まりが低下する。そのため、方向性電磁鋼板としての磁気特性（磁束密度）を高く維持しつつ、不良組織の生成が抑制される方が好ましい。
【００２０】
さらに、生産性の向上を目的として、冷間圧延を１回のみ実施して、板厚が０．２０ｍｍ未満の薄板の方向性電磁鋼板を製造できる方が好ましい。
【００２１】
本開示の目的は、高い磁束密度を有し、かつ、板幅方向の端部において不良組織の生成を抑制できる、方向性電磁鋼板の製造方法を提供することである。
【課題を解決するための手段】
【００２２】
本開示による方向性電磁鋼板の製造方法は、化学組成が、質量％で、
Ｃ：０．０２０〜０．１００％、
Ｓｉ：３．００〜４．００％、
Ｍｎ：０．０１０〜０．３００％、
Ｓ及び／又はＳｅ：合計で０．０１０〜０．０５０％、
ｓｏｌ．Ａｌ：０．０２００〜０．０２８０％、
Ｎ：０．００２０〜０．０１５０％、
Ｓｎ：０〜０．５００％、
Ｃｒ：０〜０．５００％、
Ｃｕ：０〜０．５００％、
Ｂｉ：０〜０．０１００％、及び、
残部がＦｅ及び不純物からなり、式（１）を満たすスラブに対して熱間圧延を実施して鋼板を製造する熱間圧延工程と、
前記熱間圧延後の鋼板に対して焼鈍処理を実施する熱延板焼鈍工程と、
前記熱延板焼鈍工程後の前記鋼板に対して１回の冷間圧延を実施して板厚０．１７〜０．１９ｍｍの鋼板を製造する冷間圧延工程と、
前記冷間圧延工程後の前記鋼板を８００〜９５０℃の脱炭焼鈍温度まで加熱し、前記脱炭焼鈍温度で前記鋼板を保持する脱炭焼鈍を実施する脱炭焼鈍工程と、
前記脱炭焼鈍工程後の前記鋼板の表面に焼鈍分離剤を塗布する焼鈍分離剤塗布工程と、
前記焼鈍分離剤が塗布された前記鋼板に対して仕上げ焼鈍を実施する仕上げ焼鈍工程とを備え、
前記熱間圧延工程は、
前記スラブに対して、粗圧延を実施して、粗バーを製造する粗圧延工程と、
前記粗バーに対して仕上げ圧延を実施して、前記鋼板を製造する仕上げ圧延工程とを含み、
前記粗圧延工程では、
前記スラブに対して複数回の圧下を実施し、
前記粗圧延工程での累積圧下率を７５％未満とし、
前記粗圧延工程の最終の圧下での圧下率を５０％未満とし、
前記粗圧延工程の最終の圧下直後の前記粗バーの温度を１３５０℃以上とし、
前記粗圧延工程での前記スラブの後端に対する最終の圧下が完了した後、前記仕上げ圧延工程での前記粗バーの後端に対する最初の圧下が完了するまでの粗圧延後仕上げ圧延前時間ｔ１が式（２）を満たし、
前記脱炭焼鈍工程では、
前記鋼板の温度が５５０℃から８００℃になるまでの間、８００℃／秒以上の平均昇温速度で前記鋼板を加熱する。
０．４０≦Ｒ≦０．６０  （１）
ｔ≦−１２５×Ｒ＋２００  （２）
ここで、Ｒは以下のとおりである。
Ｒ＝｛（Ｓ／３２．０６４）＋（Ｓｅ／７８．９６）｝／（Ｍｎ／５４．９３８）
Ｒ中の各元素記号には、対応する元素の含有量（質量％）が代入される。また、対応する元素が含まれていない場合、Ｒ中の対応する元素記号には「０」が代入される。
【発明の効果】
【００２３】
本開示による方向性電磁鋼板の製造方法は、高い磁束密度を有し、かつ、板幅方向の端部において不良組織の生成を抑制できる。
【図面の簡単な説明】
【００２４】
【図１】図１は、本実施形態による方向性電磁鋼板の製造方法の製造工程を示すフロー図である。
【図２】図２は、図１中の熱間圧延工程を実施する熱間圧延設備ラインを示す模式図である。
【図３】図３は、図２と異なる、熱間圧延設備ラインを示す模式図である。
【図４】図４は、図１中の熱間圧延工程の詳細を示すフロー図である。
【図５】図５は、図１中の冷間圧延工程を実施する冷間圧延設備ラインを示す模式図である。
【図６】図６は、図１中の脱炭焼鈍工程でのヒートパターンを示す模式図である。
【図７】図７は、実施例中の不良組織深さ測定試験で用いたサンプルの形状を示す模式図である。
【発明を実施するための形態】
【００２５】
本発明者らは、板厚０．２０ｍｍ未満の方向性電磁鋼板を１回の冷間圧延で製造する場合に、ＭｎＳ及びＭｎＳｅ（以下、ＭｎＳ及びＭｎＳｅをＭｎインヒビターともいう）が粗大化する原因について、調査及び検討を行った。具体的には、化学組成が、質量％で、Ｃ：０．０２０〜０．１００％、Ｓｉ：３．００〜４．００％、Ｍｎ：０．０１０〜０．３００％、Ｓ及び／又はＳｅ：合計で０．０１０〜０．０５０％、ｓｏｌ．Ａｌ：０．０２００〜０．０２８０％、Ｎ：０．００２０〜０．０１５０％、Ｓｎ：０〜０．５００％、Ｃｒ：０〜０．５００％、Ｃｕ：０〜０．５００％、Ｂｉ：０〜０．０１００％、及び、残部がＦｅ及び不純物からなるスラブから方向性電磁鋼板を製造して、熱延鋼板中で長軸長さが１μｍ以上となる粗大Ｍｎインヒビターが発生する原因について、調査を行った。その結果、Ｍｎインヒビターの析出及び成長は、熱間圧延工程において、粗圧延工程での累積圧下率ＴＲ（条件Ａ）、粗圧延工程の最終の圧下での圧下率Ｒ１（条件Ｂ）、及び、粗圧延工程の最終の圧下直後の粗バーの温度（条件Ｃ）の３つの条件に特に影響を受けることを知見した。
【００２６】
そこで、上記知見に基づいて、上述の化学組成のスラブに対して、条件Ａ〜条件Ｃを種々の条件に設定して方向性電磁鋼板の製造を試みた。その結果、次の条件を満たすことにより、方向性電磁鋼板の板幅方向の端部の不良組織が顕著に抑制されることを見出した。
（条件Ａ）粗圧延工程での累積圧下率ＴＲ：７５％未満
（条件Ｂ）粗圧延工程の最終の圧下での圧下率Ｒ１：５０％未満
（条件Ｃ）粗圧延工程の最終の圧下直後の粗バーの温度Ｔ１：１３５０℃以上
【００２７】
しかしながら、従前の複数回の冷間圧延を実施する製造方法ではなく、１回のみの冷間圧延によって板厚０．２０ｍｍ未満の鋼板を製造する場合、上述の条件Ａ〜条件Ｃを満たすのみでは、端部の不良組織が十分に抑制できない場合があった。そこで、本発明者らはさらなる検討を行った。その結果、次の（Ｉ）及び（ＩＩ）の知見を得た。
【００２８】
（Ｉ）Ｍｎインヒビターを形成するＳ及びＳｅの総含有量の、Ｍｎ含有量に対する比が大きすぎれば、粗大Ｍｎインヒビターが生成しやすい。この理由は定かではないが、次の事項が考えられる。熱間圧延工程において、鋼板中での拡散速度はＭｎよりもＳ及びＳｅの方が速い。Ｓ及びＳｅの総含有量の、Ｍｎ含有量に対する比が大きい場合、Ｍｎに対してＳ及びＳｅが過剰に存在している。この場合、拡散速度の速いＳ及びＳｅが鋼板中を拡散してＭｎと結合しやすくなるため、粗大なＭｎインヒビターが生成しやすい。一方、Ｓ及びＳｅの総含有量の、Ｍｎ含有量に対する比が小さすぎれば、鋼板中のＭｎに対してＳ及びＳｅが少なすぎるため、Ｍｎインヒビターが十分に生成しない。
【００２９】
Ｍｎインヒビター指標Ｒを次の式で定義する。
Ｒ＝｛（Ｓ／３２．０６４）＋（Ｓｅ／７８．９６）｝／（Ｍｎ／５４．９３８）
ここで、Ｒ中の各元素記号には、対応する元素の含有量（質量％）が代入される。また、対応する元素が含まれていない場合、Ｒ中の対応する元素記号には「０」が代入される。
【００３０】
Ｍｎインヒビター指標Ｒが０．４０未満であれば、１回のみの冷間圧延によって板厚０．２０ｍｍ未満の鋼板を製造する場合において、Ｓ及びＳｅの総含有量がＭｎ含有量に対して過剰に少ないため、Ｍｎインヒビターが十分に生成しない。この場合、仕上げ焼鈍工程において二次再結晶が不安定となる。その結果、薄板の方向性電磁鋼板の磁気特性が低くなる。一方、Ｍｎインヒビター指標Ｒが０．６０を超えれば、１回のみの冷間圧延によって板厚０．２０ｍｍ未満の鋼板を製造する場合において、Ｓ及びＳｅ含有量がＭｎ含有量に対して過剰に多いため、粗大Ｍｎインヒビターが生成する。この場合、仕上げ焼鈍工程において二次再結晶が不安定となり、薄板の方向性電磁鋼板の磁気特性が低くなり、さらに、鋼板の幅方向の端部に不良組織が生成しやすくなる。
【００３１】
Ｍｎインヒビター指標Ｒが０．４０〜０．６０であれば、つまり、下記式（１）を満たせば、１回のみの冷間圧延によって板厚０．２０ｍｍ未満の鋼板を製造する場合において、Ｍｎ含有量に対するＳ及びＳｅの総含有量が適切な範囲となる。そのため、上述の条件Ａ〜条件Ｃを満たし、さらに、後述の条件Ｄを満たすことを条件として、１回のみの冷間圧延によって板厚０．２０ｍｍ未満の鋼板を製造する場合であっても、粗大なＭｎインヒビターを抑制し、かつ、微細なＭｎインヒビターを十分析出させることができる。そのため、二次再結晶を安定して発現させることができ、端部の不良組織の生成を抑制できる。
０．４０≦Ｒ≦０．６０  （１）
【００３２】
（ＩＩ）後述するとおり、熱間圧延工程では、粗圧延機を用いてスラブを圧延（粗圧延）して粗バーを製造し、さらに、粗圧延機の下流に配置された仕上げ圧延機を用いて粗バーを圧延（仕上げ圧延）して熱延鋼板を製造する。粗圧延機と仕上げ圧延機との間には、搬送テーブルが配置されている。粗圧延機を通過して製造された粗バーは、搬送テーブルで仕上げ圧延機まで搬送され、仕上げ圧延機での圧延が開始される。つまり、粗圧延機での圧延が完了してから、仕上げ圧延機での圧延が開始されるまでの時間、より厳密には、粗圧延機でのスラブの後端（ボトム）に対する最終の圧下が完了した後、仕上げ圧延機での粗バーの後端（ボトム）に対する最初の圧下が完了するまでの時間ｔ１の間、鋼板（粗バー）は圧下を受けない。以下、粗圧延機でのスラブの後端に対する最終の圧下が完了した後、仕上げ圧延機での粗バーの後端に対する最初の圧下が完了するまでの時間ｔ１（秒）を「粗圧延後仕上げ圧延前時間」ｔ１と称する。
【００３３】
粗圧延後仕上げ圧延前時間ｔ１が長過ぎれば、Ｓ及びＳｅが拡散しやすい高温域で粗バーが圧下を受けない時間が長くなる。この場合、拡散したＳ及びＳｅがＭｎと結合してＭｎインヒビターが生成及び成長するため、粗大なＭｎインヒビターが形成されやすい。
【００３４】
粗圧延完了後であって、仕上げ圧延開始前のＭｎインヒビターの生成及び粗大化の程度は、Ｓ及びＳｅの総含有量のＭｎ含有量に対する比と、粗圧延後仕上げ圧延前時間ｔ１とに関連する。具体的には、Ｍｎインヒビター指標Ｒと、粗圧延後仕上げ圧延前時間ｔ１とが式（２）を満たせば（条件Ｄ）、式（１）を満たす化学組成のスラブを用い、条件Ａ〜条件Ｃを満たすことを条件として、粗大なＭｎＳの生成を抑制でき、微細なＭｎインヒビターを十分析出させることができる。そのため、二次再結晶を安定して発現させることができ、端部の不良組織の生成を抑制できる。
（条件Ｄ）ｔ１≦−１２５×Ｒ＋２００  （２）
【００３５】
以上のとおり、式（１）を満たす化学組成のスラブを用いて、上述の条件Ａ〜条件Ｄを満たす熱間圧延工程を実施し、かつ、１回の冷間圧延を実施して板厚０．２０ｍｍ未満の方向性電磁鋼板を製造した場合、端部の不良組織を顕著に抑制できた。しかしながら、方向性電磁鋼板の磁束密度が劣化する場合があることが判明した。
【００３６】
そこで、磁束密度の劣化の原因を調査すべく、方向性電磁鋼板の圧延方向及び板幅方向に平行な面を観察面として、ミクロ組織を調査した。その結果、方向性電磁鋼板の板幅方向の中央位置に、圧延方向に延びる線状の不良領域（以下、線状不良領域という）が発生していた。この線状不良領域の発生原因を調査した結果、次の理由が考えられた。
【００３７】
上述の条件Ａ〜条件Ｄを満たす条件で熱間圧延工程を実施した場合、熱延鋼板の板幅方向の中央位置において、圧延方向に延びるαファイバー方位群が発達する場合がある。ここで、αファイバー方位群とは、結晶の＜１１０＞軸が圧延方向に沿った結晶粒群を意味する。熱間圧延工程で生成したαファイバー方位群は、圧延安定方位であり、冷間圧延工程後の鋼板にも残存する。このαファイバー方位群が一次再結晶組織を劣化して、仕上げ焼鈍工程での二次再結晶時において、ゴス方位の選択成長性を抑える。その結果、αファイバー方位群が線状不良領域として方向性電磁鋼板内に残存し、ゴス方位への集積度が低下して、磁気特性（磁束密度）を劣化すると考えられる。
【００３８】
そこで、本発明者らはさらに、上述の条件Ａ〜条件Ｄを実施しても、線状不良領域の生成及び発達を抑制可能な製造方法について検討を行った。上述の先行文献１〜３のように、熱間圧延工程において鋼板のミクロ組織を微細化すれば、αファイバー方位群の生成を抑制することができると考えられる。
【００３９】
しかしながら、本実施形態の製造方法では、熱間圧延工程はＭｎインヒビターを微細化することを目的とする。そこで、本発明者らは、従前の先行技術とは異なり、熱間圧延工程以外の他の工程で、線状不良領域を抑制する方法について検討を行った。
【００４０】
その結果、冷間圧延工程後の脱炭焼鈍工程において、５５０℃から８００℃までの間の平均昇温速度ＲＲ550-800を従来よりも顕著に速くすれば、熱延鋼板にαファイバー方位群が生成していても、αファイバー方位群からの再結晶を促進させることができ、その結果、線状不良領域の発生を抑制して、高い磁気特性が得られることを見出した。具体的には、脱炭焼鈍工程において、次の条件（Ｅ）を満たすことにより、優れた磁束密度が得られることを知見した。
（条件Ｅ）平均昇温速度ＲＲ550-800：８００℃／秒以上
【００４１】
この理由は定かではないが、次の理由が考えられる。脱炭焼鈍工程での５５０℃から８００℃までの間の昇温速度を速くすることにより、一次再結晶において、αファイバー方位群からの再結晶を促進させることができ、ゴス方位の選択成長性を高めるΣ９対応方位（｛４１１｝＜１４８＞）等の再結晶方位粒が増加する。Σ９対応方位粒は、ゴス方位粒の選択成長性を高める。そのため、二次再結晶においてゴス方位の集積度が高まり、線状不良領域を抑制することができる。その結果、優れた磁気特性が得られると考えられる。
【００４２】
以上のとおり、本発明者らは、上述の式（１）を満たす化学組成を有するスラブを用いて、条件Ａ〜条件Ｅを満たす製造工程を実施することにより、１回のみの冷間圧延により板幅０．２０ｍｍ未満の鋼板を製造しても、板幅方向の不良組織の発生を抑制でき、かつ、高い磁束密度が得られる方向性電磁鋼板を製造可能なことを見出した。
（条件Ａ）粗圧延工程での累積圧下率ＴＲ：７５％未満
（条件Ｂ）粗圧延工程の最終の圧下での圧下率Ｒ１：５０％未満
（条件Ｃ）粗圧延工程の最終の圧下直後の粗バーの温度Ｔ１：１３５０℃以上
（条件Ｄ）粗圧延後仕上げ圧延前時間ｔ１≦−１２５×Ｒ＋２００  （２）
（条件Ｅ）平均昇温速度ＲＲ550-800：８００℃／秒以上
【００４３】
以上の知見により完成した本実施形態の方向性電磁鋼板の製造方法の要旨は次のとおりである。
【００４４】
［１］の方向性電磁鋼板の製造方法は、
化学組成が、質量％で、
Ｃ：０．０２０〜０．１００％、
Ｓｉ：３．００〜４．００％、
Ｍｎ：０．０１０〜０．３００％、
Ｓ及び／又はＳｅ：合計で０．０１０〜０．０５０％、
ｓｏｌ．Ａｌ：０．０２００〜０．０２８０％、
Ｎ：０．００２０〜０．０１５０％、
Ｓｎ：０〜０．５００％、
Ｃｒ：０〜０．５００％、
Ｃｕ：０〜０．５００％、
Ｂｉ：０〜０．０１００％、及び、
残部がＦｅ及び不純物からなり、式（１）を満たすスラブに対して熱間圧延を実施して鋼板を製造する熱間圧延工程と、
前記熱間圧延後の鋼板に対して焼鈍処理を実施する熱延板焼鈍工程と、
前記熱延板焼鈍工程後の前記鋼板に対して１回の冷間圧延を実施して板厚０．１７〜０．１９ｍｍの鋼板を製造する冷間圧延工程と、
前記冷間圧延工程後の前記鋼板を８００〜９５０℃の脱炭焼鈍温度まで加熱し、前記脱炭焼鈍温度で前記鋼板を保持する脱炭焼鈍を実施する脱炭焼鈍工程と、
前記脱炭焼鈍工程後の前記鋼板の表面に焼鈍分離剤を塗布する焼鈍分離剤塗布工程と、
前記焼鈍分離剤が塗布された前記鋼板に対して仕上げ焼鈍を実施する仕上げ焼鈍工程とを備え、
前記熱間圧延工程は、
前記スラブに対して、粗圧延を実施して、粗バーを製造する粗圧延工程と、
前記粗バーに対して仕上げ圧延を実施して、前記鋼板を製造する仕上げ圧延工程とを含み、
前記粗圧延工程では、
前記スラブに対して複数回の圧下を実施し、
前記粗圧延工程での累積圧下率を７５％未満とし、
前記粗圧延工程の最終の圧下での圧下率を５０％未満とし、
前記粗圧延工程の最終の圧下直後の前記粗バーの温度を１３５０℃以上とし、
前記粗圧延工程での前記スラブの後端に対する最終の圧下が完了した後、前記仕上げ圧延工程での前記粗バーの後端に対する最初の圧下が完了するまでの粗圧延後仕上げ圧延前時間ｔ１が式（２）を満たし、
前記脱炭焼鈍工程では、
前記鋼板の温度が５５０℃から８００℃になるまでの間、８００℃／秒以上の平均昇温速度で前記鋼板を加熱する。
０．４０≦Ｒ≦０．６０  （１）
ｔ≦−１２５×Ｒ＋２００  （２）
ここで、Ｒは以下のとおりである。
Ｒ＝｛（Ｓ／３２．０６４）＋（Ｓｅ／７８．９６）｝／（Ｍｎ／５４．９３８）
Ｒ中の各元素記号には、対応する元素の含有量（質量％）が代入される。また、対応する元素が含まれていない場合、Ｒ中の対応する元素記号には「０」が代入される。
【００４５】
［２］の方向性電磁鋼板の製造方法は、［１］に記載の方向性電磁鋼板の製造方法であって、
前記スラブの前記化学組成は、
Ｓｎ：０．０１０〜０．５００％、
Ｃｒ：０．０１０〜０．５００％、及び、
Ｃｕ：０．０１０〜０．５００％、
からなる群から選択される１種以上を含有する。
【００４６】
［３］の方向性電磁鋼板の製造方法は、［１］又は［２］に記載の方向性電磁鋼板の製造方法であって、
前記スラブの前記化学組成は、
Ｂｉ：０．００１０〜０．０１００％
を含有する。
【００４７】
以下、本実施形態による方向性電磁鋼板の製造方法について詳述する。なお、本明細書において、元素の含有量に関する％は、特に断りのない限り、質量％を意味する。
【００４８】
［製造工程フロー］
図１は、本実施形態による方向性電磁鋼板の製造方法のフロー図である。図１を参照して、本製造方法は、スラブに対して熱間圧延を実施する熱間圧延工程（Ｓ１）と、熱間圧延工程後の鋼板（熱延鋼板）に対して焼鈍処理を実施する熱延板焼鈍工程（Ｓ２）と、熱延板焼鈍工程後の鋼板に対して１回の冷間圧延を実施する冷間圧延工程（Ｓ３）と、冷間圧延工程後の鋼板（冷延鋼板）に対して脱炭焼鈍を実施する脱炭焼鈍工程（Ｓ４）と、脱炭焼鈍工程後の鋼板の表面に焼鈍分離剤を塗布する焼鈍分離剤塗布工程（Ｓ５）と、焼鈍分離剤が塗布された鋼板に対して仕上げ焼鈍を実施する仕上げ焼鈍工程（Ｓ６）とを含む。以下、各工程Ｓ１〜Ｓ６について説明する。
【００４９】
［熱間圧延工程（Ｓ１）］
熱間圧延工程（Ｓ１）は、準備されたスラブに対して熱間圧延を実施して熱延鋼板を製造する。スラブの化学組成は、次の元素を含有する。
【００５０】
［スラブの化学組成中の必須元素］
Ｃ：０．０２０〜０．１００％
炭素（Ｃ）は、製造工程中における脱炭焼鈍工程完了までの組織制御に有効である。しかしながら、Ｃ含有量が０．０２０％未満であれば、上記効果が十分に得られない。一方、Ｃ含有量が０．１００％を超えれば、後述の脱炭焼鈍工程を実施しても、脱炭が不十分となり、磁気時効が起こってしまう。この場合、十分な鉄損特性が得られない。したがって、Ｃ含有量は０．０２０〜０．１００％である。Ｃ含有量の好ましい下限は０．０３０％であり、さらに好ましくは０．０４０％である。Ｃ含有量の好ましい上限は０．０９０％であり、さらに好ましくは０．０８０％である。
【００５１】
Ｓｉ：３．００〜４．００％
シリコン（Ｓｉ）は、方向性電磁鋼板の比抵抗を高めて、鉄損のうちの渦電流損を低減する。Ｓｉ含有量が３．００％未満であれば、上記効果が十分に得られない。一方、Ｓｉ含有量が４．００％を超えれば、鋼の冷間加工性が低下する。したがって、Ｓｉ含有量は３．００〜４．００％である。Ｓｉ含有量の好ましい下限は３．１０％であり、さらに好ましくは３．２０％であり、さらに好ましくは、３．３０％である。Ｓｉ含有量の好ましい上限は３．９０％であり、さらに好ましくは３．８０％であり、さらに好ましくは３．７０％である。
【００５２】
Ｍｎ：０．０１０〜０．３００％
マンガン（Ｍｎ）は、方向性電磁鋼板の比抵抗を高めて鉄損を低減する。Ｍｎはさらに、熱間加工性を高めて、熱間圧延における割れの発生を抑制する。Ｍｎはさらに、熱間圧延工程において、Ｓ及び／又はＳｅと結合して微細なＭｎＳ及び／又は微細ＭｎＳｅを形成する。微細ＭｎＳ及び微細ＭｎＳｅは、インヒビターとして活用される微細ＡｌＮの析出核となる。そのため、熱間圧延工程において、微細ＭｎＳ及び微細ＭｎＳｅの析出量が多ければ、後段の熱延板焼鈍工程において、十分な量の微細ＡｌＮが得られる。Ｍｎ含有量が０．０１０％未満であれば、十分な量の微細ＭｎＳ及び微細ＭｎＳｅが析出しない。一方、Ｍｎ含有量が０．３００％を超えれば、方向性電磁鋼板の磁束密度が低下する。したがって、Ｍｎ含有量は０．０１０〜０．３００％である。Ｍｎ含有量の好ましい下限は０．０２０％であり、さらに好ましくは０．０３０％である。Ｍｎ含有量の好ましい上限は０．２００％であり、さらに好ましくは０．１５０％である。
【００５３】
Ｓ及び／又はＳｅ：合計で０．０１０〜０．０５０％
硫黄（Ｓ）及びセレン（Ｓｅ）は、熱間圧延工程中において、Ｍｎと結合して、上述の微細ＭｎＳ及び／又は微細ＭｎＳｅを形成する。上述のとおり、微細ＭｎＳ及び微細ＭｎＳｅは、インヒビターとして活用される微細ＡｌＮの析出核となる。そのため、熱間圧延工程において、微細ＭｎＳ及び微細ＭｎＳｅの析出量が多ければ、十分な量の微細ＡｌＮが得られる。Ｓ及び／又はＳｅの合計含有量が０．０１０％未満であれば、十分な量の微細ＭｎＳ及び微細ＭｎＳｅが得られない。一方、Ｓ及び／又はＳｅの合計含有量が０．０５０％を超えれば、仕上げ焼鈍工程後の鋼板中においてもＭｎＳ及び／又はＭｎＳｅが残存する場合がある。この場合、磁気特性が低下する。したがって、Ｓ及び／又はＳｅの合計含有量は０．０１０〜０．０５０％である。Ｓ及び／又はＳｅの合計含有量の好ましい下限は０．０１２％であり、さらに好ましくは０．０１４％である。Ｓ及び／又はＳｅの合計含有量の好ましい上限は０．０４０％であり、さらに好ましくは０．０３０％である。
【００５４】
ｓｏｌ．Ａｌ：０．０２００〜０．０２８０％
アルミニウム（Ａｌ）は、方向性電磁鋼板の製造工程中において、Ｎと結合してＡｌＮを形成し、インヒビターとして機能する。ｓｏｌ．Ａｌ含有量が０．０２００％未満であれば、インヒビターとして機能する十分な量のＡｌＮが得られない。一方、ｓｏｌ．Ａｌ含有量が０．０２８０％を超えれば、インヒビターとしての機能が過大となり、良好な二次再結晶が発現しなくなる。したがって、ｓｏｌ．Ａｌ含有量は０．０２００〜０．０２８０％である。ｓｏｌ．Ａｌ含有量の好ましい下限は０．０２１０％であり、さらに好ましくは０．０２２０％である。ｓｏｌ．Ａｌ含有量の好ましい上限は０．０２７０％であり、さらに好ましくは０．０２６０％である。なお、本明細書において、ｓｏｌ．Ａｌ含有量は、酸可溶Ａｌの含有量を意味する。
【００５５】
Ｎ：０．００２０〜０．０１５０％
窒素（Ｎ）は、方向性電磁鋼板の製造工程中において、Ａｌと結合してＡｌＮを形成し、インヒビターとして機能する。Ｎ含有量を０．００２０％未満とするためには、製鋼工程において過度の精錬を必要とし、製造コストが高くなる。したがって、Ｎ含有量の下限は０．００２０％である。一方、鋼材中のＮ含有量が０．０１５０％を超えれば、冷間圧延時に鋼板にブリスタ（空孔）が多数生成しやすくなる。したがって、Ｎ含有量は０．００２０〜０．０１５０％である。Ｎ含有量の好ましい下限は０．００４０％であり、さらに好ましくは０．００６０％である。Ｎ含有量の好ましい上限は０．０１２０％であり、さらに好ましくは０．０１００％である。
【００５６】
本実施形態によるスラブの化学組成の残部は、Ｆｅ及び不純物からなる。ここで、不純物とは、方向性電磁鋼板の素材であるスラブを工業的に製造する際に、原料としての鉱石、スクラップ、又は、製造環境などから混入されるものであって、本実施形態の製造方法により製造される方向性電磁鋼板に悪影響を与えない範囲で許容されるものを意味する。
【００５７】
［スラブの化学組成中の任意元素］
上述のスラブの化学組成は、Ｆｅの一部に代えて、Ｓｎ、Ｃｒ及びＣｕからなる群から選択される１種以上を含有してもよい。
【００５８】
Ｓｎ：０〜０．５００％
すず（Ｓｎ）は任意元素であり、含有されなくてもよい。つまり、Ｓｎ含有量は０％であってもよい。含有される場合、Ｓｎは、脱炭焼鈍工程時に生成される酸化層の性質を向上し、仕上げ焼鈍工程時に、この酸化層を用いて生成する一次被膜の性質も向上する。さらに、Ｓｎは、酸化層及び一次被膜の形成の安定化を実現することにより、方向性電磁鋼板の磁気特性を向上し、磁気特性のばらつきを抑制する。Ｓｎはさらに、粒界偏析元素であり、二次再結晶を安定化する。しかしながら、Ｓｎ含有量が０．５００％を超えれば、鋼板の表面が酸化されにくくなり、一次被膜の形成が不十分になる場合がある。したがって、Ｓｎ含有量は０〜０．５００％である。上記効果をより有効に得るためのＳｎ含有量の好ましい下限は０．０１０％であり、さらに好ましくは０．０２０％である。Ｓｎ含有量の好ましい上限は０．３００％であり、さらに好ましくは０．２００％である。
【００５９】
Ｃｒ：０〜０．５００％
クロム（Ｃｒ）は任意元素であり、含有されなくてもよい。つまり、Ｃｒ含有量は０％であってもよい。含有される場合、Ｃｒは脱炭焼鈍工程時に生成される酸化層の性質を向上し、仕上げ焼鈍工程時に、この酸化層を用いて生成する一次被膜の性質も向上する。さらに、Ｃｒは、酸化層及び一次被膜の形成の安定化を実現することにより、方向性電磁鋼板の磁気特性を向上し、磁気特性のばらつきを抑制する。しかしながら、Ｃｒ含有量が０．５００％を超えれば、一次被膜の形成が不安定になる場合がある。したがって、Ｃｒ含有量は０〜０．５００％である。上記効果をより有効に得るためのＣｒ含有量の好ましい下限は０．０１０％であり、さらに好ましくは０．０２０％である。Ｃｒ含有量の好ましい上限は０．２００％であり、さらに好ましくは０．１５０％である。
【００６０】
Ｃｕ：０〜０．５００％
銅（Ｃｕ）は任意元素であり、含有されなくてもよい。つまり、Ｃｕ含有量は０％であってもよい。含有される場合、Ｃｕは、熱間圧延工程において、ＡｌＮの生成核となる微細ＭｎＳの析出を促進する。しかしながら、Ｃｕ含有量が高すぎれば、ＣｕＳ析出物が析出し、ＣｕＳ析出物が仕上げ焼鈍後にも残存する場合が生じる。鋼中にＣｕＳ析出物が残存していれば、方向性電磁鋼板の磁気特性が低下する。したがって、Ｃｕ含有量は０〜０．５００％である。Ｃｕ含有量の好ましい下限は０．０１０％であり、さらに好ましくは０．０３０％であり、さらに好ましくは０．０５０％である。Ｃｕ含有量の好ましい上限は０．４００％であり、さらに好ましくは０．３００％である。
【００６１】
上述のスラブの化学組成は、Ｆｅの一部に代えて、Ｂｉを含有してもよい。
【００６２】
Ｂｉ：０〜０．０１００％
ビスマス（Ｂｉ）は任意元素であり、含有されなくてもよい。つまり、Ｂｉ含有量は０％であってもよい。含有される場合、Ｂｉは、ＭｎＳ及びＭｎＳｅを安定化して、インヒビターとしての機能を強化する。しかしながら、Ｂｉ含有量が０．０１００％を超えれば鋼板上に形成される一次皮膜の密着性が低下する。したがって、Ｂｉ含有量は０〜０．０１００％である。Ｂｉ含有量の好ましい下限は０．０００５％であり、さらに好ましくは０．０００７％であり、さらに好ましくは０．００１０％である。Ｂｉ含有量の好ましい上限は０．００７０％であり、さらに好ましくは０．００５０％であり、さらに好ましくは０．００４０％である。
【００６３】
［式（１）について］
上述のスラブの化学組成はさらに、式（１）を満たす。
０．４０≦Ｒ≦０．６０  （１）
ここで、Ｒは以下のとおりである。
Ｒ＝｛（Ｓ／３２．０６４）＋（Ｓｅ／７８．９６）｝／（Ｍｎ／５４．９３８）
Ｒ中の各元素記号には、対応する元素の含有量（質量％）が代入される。また、対応する元素が含まれていない場合、Ｒ中の対応する元素記号には「０」が代入される。
【００６４】
ＲをＭｎインヒビター指標と定義する。Ｍｎインヒビター指標Ｒは、Ｓ及びＳｅの総含有量のＭｎ含有量に対する比である。
【００６５】
Ｒが０．４０未満であれば、１回のみの冷間圧延によって板厚０．２０ｍｍ未満の鋼板を製造する製造方法において、Ｓ及びＳｅの総含有量がＭｎ含有量に対して過剰に少ない。この場合、過剰に微細なＭｎＳ及びＭｎＳｅが分散して、インヒビター強度が高すぎる状態となる。その結果、二次再結晶が発生する前の鋼板の結晶粒径が過剰に小さくなる。結晶粒径が過剰に小さくなれば、粒成長駆動力が高まり、二次再結晶の方位選択性が低下する。つまり、ゴス方位に限らず、あらゆる方位で二次再結晶が進行する。この場合、不良組織の生成は抑制されるものの、板厚０．２０ｍｍ未満の方向性電磁鋼板において、磁気特性が低くなる。
【００６６】
一方、Ｒが０．６０を超えれば、１回のみの冷間圧延によって板厚０．２０ｍｍ未満の鋼板を製造する製造方法において、Ｓ及びＳｅの総含有量がＭｎ含有量に対して過剰に多いため、粗大Ｍｎインヒビターが生成する。この場合、仕上げ焼鈍工程において二次再結晶が不安定となり、板厚０．２０ｍｍ未満の方向性電磁鋼板において、磁気特性が低くなる。さらに、方向性電磁鋼板の幅方向の端部に不良組織が生成する。
【００６７】
Ｍｎインヒビター指標Ｒが０．４０〜０．６０であれば、つまり、式（１）を満たせば、１回のみの冷間圧延によって板厚０．２０ｍｍ未満の鋼板を製造する製造方法において、Ｍｎ含有量に対するＳ及びＳｅの総含有量が適切な範囲となる。そのため、上述の条件Ａ〜条件Ｄを満たすことを条件として、１回のみの冷間圧延によって板厚０．２０ｍｍ未満の鋼板を製造する場合であっても、粗大なＭｎインヒビターを抑制し、かつ、微細なＭｎインヒビターを十分析出させることができる。そのため、二次再結晶を安定して発現させることができ、端部の不良組織の生成を抑制できる。
【００６８】
Ｍｎインヒビター指標Ｒの好ましい下限は０．４２であり、さらに好ましくは０．４４であり、さらに好ましくは０．４６である。Ｍｎインヒビター指標Ｒの好ましい上限は０．５８であり、さらに好ましくは０．５６であり、さらに好ましくは０．５４である。
【００６９】
［上記化学組成を有するスラブの製造方法］
以上の化学組成を有するスラブの製造方法の一例は次のとおりである。上記化学組成を有する溶鋼を製造（溶製）する。溶鋼を用いて、連続鋳造法により、スラブを製造する。
【００７０】
［上記スラブを用いた熱間圧延工程］
準備された上記化学組成を有するスラブに対して、熱間圧延機を用いて熱間圧延を実施して鋼板（熱延鋼板）を製造する。本実施形態において、熱間圧延工程は重要な工程である。以下、詳細を説明する。
【００７１】
図２は、熱間圧延工程を実施する熱間圧延機列を含む熱間圧延設備ラインを示す模式図である。図２を参照して、熱間圧延設備ライン１は、上流から下流に向かって順に、粗圧延機ＲＭと、仕上げ圧延機ＦＭとを備える。粗圧延機ＲＭ及び仕上げ圧延機ＦＭは、パスラインＰＬ上に配置されている。ここで、パスラインＰＬとは、スラブ（及び熱間圧延中の鋼板）が通過する仮想のラインを意味する。パスラインＰＬ上には図示しない搬送テーブルが配置されている。粗圧延機ＲＭによる圧延が完了した鋼板は、搬送テーブルにより、仕上げ圧延機ＦＭの入側まで搬送される。
【００７２】
粗圧延機ＲＭは、パスラインＰＬ上に配置された１台、又は、パスラインＰＬ上に一列に並んだ複数台の粗圧延スタンドＲＭＳを備える。図２では、粗圧延機ＲＭは、１台の粗圧延スタンドＲＭＳを備えている。しかしながら、図３に示すように、粗圧延機ＲＭは、複数台の粗圧延スタンドＲＭＳ1〜ＲＭＳm（ｍは２以上の自然数）を備えていてもよい。各粗圧延スタンドＲＭＳは、上下に配置された複数のワークロールを含む。粗圧延機ＲＭ中の粗圧延スタンドＲＭＳが１台の場合、粗圧延スタンドＲＭＳはリバース式の圧延機である。粗圧延機ＲＭ中の粗圧延スタンドＲＭＳが複数台配置されている場合、粗圧延スタンドＲＭＳは、リバース式であってもよいし、タンデム式であってもよい。
【００７３】
仕上げ圧延機ＦＭは、パスラインＰＬ上に一列に配列された複数の仕上げ圧延スタンドＦＭＳ1〜ＦＭＳn（ｎは２以上の自然数）を備える。複数の仕上げ圧延スタンドＦＭＳ1〜ＦＭＳnのうち、仕上げ圧延スタンドＦＭＳ１が熱間圧延設備ライン１の最上流に配置され、仕上げ圧延スタンドＦＭＳnが熱間圧延設備ライン１の最下流に配置される。各仕上げ圧延スタンドＦＭＳは、上下に配置された複数のワークロールを含む。複数の仕上げ圧延スタンドＦＭＳ1〜ＦＭＳnを含む仕上げ圧延機ＦＭは、タンデム式である。
【００７４】
図４は、図１に示す熱間圧延工程（Ｓ１）の詳細を示すフロー図である。図４を参照して、熱間圧延工程（Ｓ１）は、加熱工程（Ｓ１１）と、粗圧延機ＲＭを用いた粗圧延工程（Ｓ１２）と、仕上げ圧延機ＦＭを用いた仕上げ圧延工程（Ｓ１３）とを含む。以下、各工程について説明する。
【００７５】
［加熱工程（Ｓ１１）］
加熱工程（Ｓ１１）では、スラブを加熱する。たとえば、スラブを周知の加熱炉又は周知の均熱炉に装入して、加熱する。スラブの好ましい加熱温度は１３００〜１４００℃である。加熱温度の好ましい下限は１３２０℃である。加熱温度の好ましい上限は１４００℃である。
【００７６】
［粗圧延工程（Ｓ１２）］
粗圧延工程（Ｓ１２）では、加熱されたスラブに対して粗圧延を実施して、粗バーを製造する。ここで、粗圧延とは、粗圧延機ＲＭを用いてスラブを熱間圧延することを意味する。粗バーとは、粗圧延完了後であって仕上げ圧延開始前の鋼板を意味する。粗圧延工程では、粗圧延機ＲＭを用いて、スラブに対して複数回の圧下を付与し、粗バーを製造する。ここで、スラブが１台の粗圧延スタンドＲＭＳを通過するときにスラブに対して圧下を付与したとき、１回の圧下が付与されたことを意味する。リバース式圧延の場合、スラブが粗圧延スタンドＲＭＳを上流から下流に通過するときに、スラブに対して１回の圧下を付与する。また、スラブが同じ粗圧延スタンドＲＭＳを下流から上流に通過するときにも、スラブに対して１回の圧下を付与する。なお、スラブが粗圧延スタンドＲＭＳを通過するときに、スラブに対して圧下を付与しない場合もある。
【００７７】
上述のとおり、粗圧延工程では、スラブに対して複数回の圧下を付与して、粗バーを製造する。このとき、粗圧延工程での累積圧下率ＴＲ、最終の圧下での圧下率Ｒ１、及び、最終の圧下直後の粗バーの温度Ｔ１を、次のとおりとする。
（条件Ａ）粗圧延工程での累積圧下率ＴＲ：７５％未満
（条件Ｂ）粗圧延工程の最終の圧下での圧下率Ｒ１：５０％未満
（条件Ｃ）粗圧延工程の最終の圧下直後の粗バーの温度Ｔ１：１３５０℃以上
【００７８】
［（条件Ａ）粗圧延工程での累積圧下率ＴＲについて］
本実施形態において、粗圧延工程での累積圧下率ＴＲは７５％未満である。粗圧延工程での累積圧下率ＴＲが７５％以上であれば、粗バーに過剰な歪が蓄積される。過剰な歪はＭｎＳの析出を誘起する。累積圧下率ＴＲが７５％以上であれば、粗バーに歪が過剰に導入されている。そのため、粗圧延工程完了後であって、粗バーの後端が仕上げ圧延工程での最初の圧下を受けるまでの間、つまり、スラブの後端が最終の圧下を行っている粗圧延スタンドＲＭＳを通過してから、粗バーの後端が最初の仕上げ圧延スタンドＦＭＳ1を通過するまでの間に、ＭｎＳ又はＭｎＳｅが析出して、成長及び粗大化する。
【００７９】
粗圧延工程での累積圧下率ＴＲが７５％未満であれば、粗バーに過剰な歪が蓄積されるのを抑制できる。そのため、条件Ｂ、Ｃ及び後述の条件Ｄを満たすことを前提として、粗圧延工程後の粗バーに粗大なＭｎＳ又はＭｎＳｅが生成するのを抑制することができる。粗圧延工程での累積圧下率ＴＲの好ましい上限は７４％であり、さらに好ましくは７３％であり、さらに好ましくは７２％であり、さらに好ましくは７１％である。粗圧延工程での累積圧下率ＴＲの下限は特に限定されないが、たとえば、５５％であり、さらに好ましくは６０％である。
【００８０】
［（条件Ｂ）粗圧延工程の最終の圧下での圧下率Ｒ１について］
本実施形態において、粗圧延工程での最終の圧下での圧下率Ｒ１は５０％未満である。ここで、最終の圧下での圧下率Ｒ１（％）は、次のとおり定義される。
最終の圧下での圧下率Ｒ１＝（１−粗バーの板厚／最終の圧下前のスラブの板厚）×１００
【００８１】
最終の圧下前のスラブの板厚とは、たとえば、粗圧延工程でｍ回（ｍは２以上の自然数）の圧下を実施して粗バーを製造する場合、ｍ−１回目の圧下を完了した後のスラブの板厚が、「最終の圧下前のスラブの板厚」に相当する。
【００８２】
最終の圧下での圧下率Ｒ１が５０％以上である場合も、粗バーに過剰な歪が蓄積される。上述のとおり、過剰な歪はＭｎＳの析出を誘起する。そのため、最終の圧下での圧下率Ｒ１が５０％以上であれば、粗圧延工程完了後であって、粗バーの後端が仕上げ圧延工程での最初の圧下を受けるまでの間、つまり、スラブの後端が最終の圧下を行っている粗圧延スタンドＲＭＳを通過してから、粗バーの後端が最初の仕上げ圧延スタンドＦＭＳ1を通過するまでの間に、ＭｎＳ又はＭｎＳｅが析出して、成長及び粗大化する。
【００８３】
粗圧延工程での最終の圧下での圧下率Ｒ１が５０％未満であれば、粗バーに過剰な歪が蓄積されるのを抑制できる。そのため、条件Ａ、条件Ｃ及び条件Ｄを満たすことを前提として、粗圧延工程後の粗バーに粗大なＭｎＳ又はＭｎＳｅが生成するのを抑制することができる。粗圧延工程での最終の圧下での圧下率Ｒ１の好ましい上限は４９％であり、さらに好ましくは４８％であり、さらに好ましくは４７％であり、さらに好ましくは４６％であり、さらに好ましくは４５％である。
【００８４】
［（条件Ｃ）最終の圧下直後の粗バーの温度Ｔ１について］
本実施形態において、粗圧延工程での最終の圧下直後の粗バーの温度Ｔ１は１３５０℃以上である。ここで、「粗圧延工程での最終の圧下直後の粗バーの温度」とは、粗圧延が完了した直後の粗バーの温度を意味し、より具体的には、スラブの後端（粗バーの後端に相当）が最終の圧下を行っている粗圧延スタンドＲＭＳを通過した直後の、粗バーの先端から後端までの長手方向の粗バーの板幅中心位置かつ板厚中心位置での温度の平均値を意味する。以下、粗バーの板幅中心位置かつ板厚中心位置での温度を単に「板厚中心温度」もいう。粗バーの板厚中心温度は、粗バーの板幅中心位置かつ板厚中心位置に熱電対を挿入して測定してもよい。粗バーの板厚中心温度は、粗圧延工程において最終の圧下を実施する粗圧延スタンドＲＭＳの出側に設置された測温計で測定した鋼板の表面温度から伝熱計算により求めてもよい。測温計はたとえば放射温度計である。
【００８５】
粗圧延工程での最終の圧下直後の粗バーの温度Ｔ１が１３５０℃未満であれば、粗圧延工程完了後であって、粗バーの後端が仕上げ圧延工程での最初の圧下を受けるまでの間に、粗バーの温度が、ＭｎＳ及びＭｎＳｅの生成促進温度域まで低下する。この場合、仕上げ圧延が粗バーの全長にわたって仕上げ圧延工程の最初の圧下が付与される前に、ＭｎＳ及びＭｎＳｅが析出して成長し、粗大化する。
【００８６】
粗圧延工程での最終の圧下直後の粗バーの温度Ｔ１が１３５０℃以上であれば、粗圧延工程完了後であって、粗バーの後端が仕上げ圧延工程での最初の圧下を受けるまでの間に、粗バーの温度が、ＭｎＳ及びＭｎＳｅの生成促進温度域まで低下するのを抑制できる。そのため、条件Ａ、条件Ｂ及び条件Ｄを満たすことを前提として、仕上げ圧延が粗バーの全長にわたって仕上げ圧延工程の最初の圧下が付与される前に、ＭｎＳ及びＭｎＳｅが析出するのを抑制できる。粗圧延工程での最終の圧下直後の粗バーの温度Ｔ１の好ましい下限は１３５５℃であり、さらに好ましくは１３６０℃であり、さらに好ましくは１３７０℃である。粗圧延工程での最終の圧下直後の粗バーの温度Ｔ１の好ましい上限は、１４００℃である。
【００８７】
［仕上げ圧延工程（Ｓ１３）］
仕上げ圧延工程（Ｓ１３）では、粗圧延工程（Ｓ１２）により製造された粗バーに対して、仕上げ圧延を実施して、熱延鋼板を製造する。ここで、仕上げ圧延とは、仕上げ圧延機ＦＭを用いて粗バーを熱間圧延することを意味する。仕上げ圧延工程では、パスラインＰＬ上に一列に配列されたタンデム式の複数の仕上げ圧延スタンドＦＭＳ1〜ＦＭＳnを用いて、粗バーに複数回の圧下を付与して、熱延鋼板を製造する。仕上げ圧延工程では、各仕上げ圧延スタンドＦＭＳの上流から下流に向かって粗バーが各仕上げ圧延スタンドＦＭＳを通過し、粗バーが各仕上げ圧延スタンドＦＭＳを通過するときに、各仕上げ圧延スタンドＦＭＳのワークロールから圧下を受ける。なお、複数の仕上げ圧延スタンドＦＭＳのうち、圧下を付与しない仕上げ圧延スタンドＦＭＳがあってもよい。
【００８８】
上述のとおり、仕上げ圧延工程では、粗バーに対して複数回の圧下を実施して、鋼板（熱延鋼板）を製造する。ここで、粗圧延工程でのスラブの後端に対する最終の圧下が完了した後、仕上げ圧延工程での粗バーの後端に対する最初の圧下が完了するまでの時間ｔ１、つまり、スラブの後端（ボトム）が最終の圧下を行っている粗圧延スタンドＲＭＳを通過してから、粗バーの後端（ボトム）が最初の仕上げ圧延スタンドＦＭＳ1を通過するまでの時間ｔ１を、「粗圧延後仕上げ圧延前時間」ｔ１と称する。このとき、粗圧延後仕上げ圧延前時間ｔ１を次のとおりとする。
（条件Ｄ）粗圧延後仕上げ圧延前時間ｔ１≦−１２５×Ｒ＋２００  （２）
【００８９】
［（条件Ｄ）粗圧延後仕上げ圧延前時間ｔ１について］
粗圧延後仕上げ圧延前時間ｔ１（秒）では、粗バーが圧下を受けることなく、高温で保持される。そのため、Ｓ及びＳｅの拡散速度が速く、Ｓ及びＳｅがＭｎと結合しやすく、Ｍｎインヒビターが粗大に生成しやすい。粗圧延後仕上げ圧延前時間ｔ１でのＭｎインヒビターの粗大化のしやすさは、スラブの化学組成のＭｎインヒビター指標Ｒも関係する。具体的には、Ｍｎインヒビター指標Ｒが高ければ、粗圧延後仕上げ圧延前時間ｔ１が短くても、粗大なＭｎインヒビターが形成されてしまう。
【００９０】
Ｆ＝−１２５×Ｒ＋２００と定義する。Ｆは式（２）の右辺に相当する。ＦはＭｎインヒビター指標に応じた、粗大Ｍｎインヒビターの生成を抑制可能な最大の粗圧延後仕上げ圧延前時間を意味する。つまり、粗圧延後仕上げ圧延前時間ｔ１がＦを超えれば、粗圧延工程が条件Ａ〜条件Ｃを満たしていても、粗圧延後仕上げ圧延前時間ｔ１中に粗バーの温度がＭｎインヒビターの生成促進温度域まで下がってしまう。そのため、粗圧延後仕上げ圧延前時間ｔ１中に粗バー中にＭｎインヒビター（ＭｎＳ、ＭｎＳｅ）が析出し、成長及び粗大化してしまう。
【００９１】
粗圧延後仕上げ圧延前時間ｔ１がＦ以下であれば、粗圧延工程が条件（Ａ）〜条件（Ｃ）を満たすことを前提として、粗バーの温度がＭｎインヒビターの生成促進温度域まで低下する前に、粗バーの全長にわたって、仕上げ圧延を開始することができる。この場合、粗圧延後仕上げ圧延前時間ｔ１中でのＭｎインヒビターの生成を抑制することができる。その結果、仕上げ圧延後の熱延鋼板において、長軸長さが１μｍ以上の粗大なＭｎインヒビターを抑制することができ、熱延鋼板中に、長軸長さが１μｍ未満の微細なＭｎインヒビターを分散させることができる。粗圧延後仕上げ圧延前時間ｔ１（秒）の好ましい上限はＦ−５（秒）であり、さらに好ましくはＦ−１０（秒）であり、さらに好ましくはＦ−１５（秒）であり、さらに好ましくはＦ−２０（秒）である。
【００９２】
以上の熱間圧延工程（Ｓ１）により、熱延鋼板を製造する。本実施形態の方向性電磁鋼板の製造方法では、熱間圧延工程にて、条件Ａ〜条件Ｄの全てを満たす熱間圧延を実施することにより、熱延鋼板において、微細なインヒビター（ＭｎＳ、ＭｎＳｅ）を造り込む。
【００９３】
［熱延板焼鈍工程（Ｓ２）］
熱延板焼鈍工程（Ｓ２）では、熱間圧延工程（Ｓ１）後であって、冷間圧延工程（Ｓ３）前の鋼板（つまり、熱延鋼板）に対して、焼鈍処理を実施する。熱延板焼鈍工程では、２段階の熱処理（１次熱処理、２次熱処理）を実施する。始めに、１次熱処理を実施する。１次熱処理では、鋼板を１次熱処理温度まで加熱する。１次熱処理温度は１０００〜１２００℃である。鋼板を１次熱処理温度まで加熱した後、２次熱処理を実施する。２次熱処理では、鋼板を１次熱処理温度から２次熱処理温度まで下げて、２次熱処理温度で保持する。２次熱処理温度は８５０〜９５０℃である。２次熱処理温度での保持時間は３０〜１８０秒である。以上の熱延板焼鈍処理を実施することにより、鋼板の板幅方向にわたってＡｌＮを微細分散することができる。
【００９４】
［冷間圧延工程（Ｓ３）］
冷間圧延工程（Ｓ３）では、製造された熱延鋼板に対して、１回の冷間圧延を実施する。図５は、冷間圧延工程を実施する冷間圧延設備ラインを示す模式図である。図５を参照して、冷間圧延設備ライン２は、上流から下流に向かってペイオフリール（巻き戻し装置）２１と、冷間圧延機ＣＭと、テンションリール（巻取り装置）２２とを備える。ペイオフリール２１は、巻き取られている鋼板（熱延鋼板又は冷延鋼板）ＳＴを巻き戻す。テンションリール２２は、冷間圧延された鋼板ＳＴを巻き取る。冷間圧延機ＣＭは、巻き戻された鋼板ＳＴ（熱延鋼板又は冷延鋼板）に対して冷間圧延を実施する。図５では、冷間圧延機ＣＭは、上流から下流に向かって一列に配列された複数の冷間圧延スタンドＣＭＳ1〜ＣＭＳj（ｊは２以上の自然数）を備える。各冷間圧延スタンドＣＭＳは、水平に延びる一対のワークロールを備える。図５では、冷間圧延機ＣＭが複数の冷間圧延スタンドＣＭＳ1〜ＣＭＳjを備えた、タンデム式の連続圧延機である。しかしながら、冷間圧延機ＣＭは、１つの冷間圧延スタンドＣＭＳを備えるリバース式の圧延機であってもよい。
【００９５】
本明細書において、「１回の冷間圧延を実施する」とは、リバース式の冷間圧延機ＣＭを用いて１回以上の往復を含む複数回の圧延で所望の最終板厚の冷延鋼板にする、又は、タンデム式の冷間圧延機ＣＭを用いて、一列に配列された複数の冷間圧延スタンドＣＭＳ1〜ＣＭＳjの先頭の圧延スタンドＣＭＳ1から末尾の圧延スタンドＣＭＳjまで鋼板を通過させて所望の最終板厚の冷延鋼板に圧延することを意味する。なお、冷間圧延を実施した後、中間焼鈍及び／又は酸洗等の別ラインでの通板を実施し、さらに冷間圧延を実施して所望の最終板厚の冷延鋼板に圧延する場合、「２回の冷間圧延を実施する」に相当する。中間焼鈍及び／又は酸洗等の別ラインでの通板を途中で挟まずに複数回の圧延を実施する場合、「１回の冷間圧延を実施する」に該当する。
【００９６】
上述のとおり、本実施形態の冷間圧延工程では、冷間圧延を１回のみ実施する。さらに、１回のみの冷間圧延により、板厚０．２０ｍｍ未満、具体的には、板厚０．１７〜０．１９ｍｍの鋼板を製造する。１回の冷間圧延における圧下率は特に限定されないが、好ましい圧下率は、８５〜９５％である。ここで、冷間圧延工程（Ｓ３）での累積圧下率（％）は次のとおり定義される。
冷延率（％）＝（１００−冷間圧延後の鋼板の板厚／冷間圧延前の鋼板の板厚）×１００
【００９７】
なお、本実施形態において、冷間圧延工程後の鋼板の板厚は、上述のとおり、０．１７ｍｍ〜０．１９ｍｍである。本実施形態の方向性電磁鋼板の製造方法は、冷間圧延工程後の鋼板の板厚が０．１７〜０．１９ｍｍである場合に、効果を発揮する。
【００９８】
［脱炭焼鈍工程（Ｓ４）］
脱炭焼鈍工程（Ｓ４）では、冷間圧延工程（Ｓ３）後の鋼板（冷延鋼板）に対して、脱炭焼鈍を実施して一次再結晶を発現させる。
【００９９】
図６は、脱炭焼鈍工程（Ｓ４）でのヒートパターンを示す模式図である。図６を参照して、脱炭焼鈍工程（Ｓ４）は、昇温工程（Ｓ４１）と、脱炭工程（Ｓ４２）と、冷却工程（Ｓ４３）とを含む。昇温工程（Ｓ４１）では、鋼板を脱炭焼鈍温度Ｔａまで加熱する。脱炭工程（Ｓ４２）では、鋼板を脱炭焼鈍温度Ｔａで保持して脱炭焼鈍を実施し、一次再結晶を発現させる。冷却工程（Ｓ４３）では、脱炭工程（Ｓ４２）後の鋼板を周知の方法で冷却する。本実施形態では、昇温工程（Ｓ４１）において、鋼板の再結晶温度域に相当する５５０から８００℃までの温度域での昇温速度を顕著に速くする。これにより、熱間圧延工程（Ｓ１）において鋼板の板幅中央位置に発達したαファイバー方位群の再結晶を促進して、αファイバー方位群の残存を抑制する。その結果、方向性電磁鋼板の板幅中央位置において、αファイバー方位群が残存することにより発生する、圧延方向に延在する線状不良領域の発生を抑制できる。その結果、線状不良領域に起因した、方向性電磁鋼板の磁気特性の低下を抑制することができる。以下、各工程の詳細を説明する。
【０１００】
［昇温工程（Ｓ４１）］
昇温工程（Ｓ４１）では、始めに、冷間圧延工程後の鋼板を熱処理炉に装入する。本実施形態における脱炭焼鈍用の熱処理炉では、たとえば、高周波誘導加熱により、冷延鋼板を脱炭焼鈍温度まで昇温する。昇温工程は次の条件Ｅを満たす。
（条件Ｅ）平均昇温速度ＲＲ550-800：８００℃／秒以上
【０１０１】
［（条件Ｅ）平均昇温速度ＲＲ550-800について］
昇温工程において、鋼板の温度が５５０℃から８００℃に至るまでの間の昇温速度の平均を、平均昇温速度ＲＲ550-800（℃／秒）と定義する。平均昇温速度ＲＲ550-800が８００℃／秒未満であれば、再結晶の駆動力となる歪エネルギーが、再結晶が開始される前に解放されてしまう。この場合、鋼板の板幅中央位置において圧延方向に延びているαファイバー方位群からの再結晶が促進されず、αファイバー方位群が残存し、その結果、方向性電磁鋼板内に、圧延方向に延びる線状不良領域が形成される。この場合、方向性電磁鋼板の磁気特性が低下する。
【０１０２】
平均昇温速度ＲＲ550-800が８００℃／秒以上であれば、再結晶が開始するまで歪エネルギーの解放が抑制される。そのため、αファイバー方位群からの再結晶が促進され、αファイバー方位群の残存を抑制することができる。その結果、方向性電磁鋼板において、線状不良領域が形成されるのを抑制でき、優れた磁気特性が得られる。
【０１０３】
なお、平均昇温速度ＲＲ550-800の上限は特に限定されない。しかしながら、平均昇温速度ＲＲ550-800を２４００℃／秒よりも速くしても、上記効果は飽和する。したがって、平均昇温速度ＲＲ550-800の上限は、２４００℃／秒である。
【０１０４】
平均昇温速度ＲＲ550-800の好ましい下限は８５０℃／秒であり、さらに好ましくは８６０℃／秒であり、さらに好ましくは８８０℃／秒であり、さらに好ましくは９００℃／秒である。平均昇温速度ＲＲ550-800の好ましい上限は２３００℃／秒であり、さらに好ましくは２２００℃／秒であり、さらに好ましくは２１００℃／秒である。
【０１０５】
平均昇温速度ＲＲ550-800は次の方法により測定する。熱処理炉内には、鋼板の表面温度を測定するための複数の測温計が設置されている。複数の測温計は、熱処理炉の上流から下流に向かって配列されている。測温計により測定された鋼板の温度と、鋼板温度が５５０℃から８００℃に上昇するまでに掛かった時間とに基づいて、平均昇温速度ＲＲ550-800を求める。平均昇温速度ＲＲ550-800は、サンプルの鋼板に熱電対を付けて実際に温度の時間変化を測定することにより、求めてもよい。
【０１０６】
［脱炭工程（Ｓ４２）］
脱炭焼鈍工程（Ｓ４）における脱炭工程（Ｓ４２）では、昇温工程（Ｓ４１）後の鋼板を脱炭焼鈍温度Ｔａで保持して、脱炭焼鈍を実施する。これにより、鋼板に一次再結晶を発現させる。脱炭工程中の雰囲気は、周知の雰囲気で足り、たとえば、水素及び窒素を含有する湿潤窒素水素混合雰囲気である。脱炭焼鈍を実施することにより、鋼板中の炭素が鋼板から除去され、一次再結晶が発現する。脱炭工程での製造条件は次のとおりである。
【０１０７】
脱炭焼鈍温度Ｔａ：８００〜９５０℃
脱炭焼鈍温度Ｔａは、上述のとおり、脱炭焼鈍を実施する熱処理炉の炉温に相当し、脱炭焼鈍中の鋼板の温度に相当する。脱炭焼鈍温度Ｔａが８００℃未満であれば、一次再結晶発現後の鋼板の結晶粒が小さすぎる。この場合、仕上げ焼鈍工程（Ｓ６）において、二次再結晶が十分に発現しない。一方、脱炭焼鈍温度Ｔａが９５０℃を超えれば、一次再結晶発現後の鋼板の結晶粒が大きすぎる。この場合も、仕上げ焼鈍工程（Ｓ６）において、二次再結晶が十分に発現しない。脱炭焼鈍温度Ｔａが８００〜９５０℃であれば、一次再結晶後の鋼板の結晶粒が適切なサイズとなり、仕上げ焼鈍工程（Ｓ６）において、二次再結晶が十分に発現する。
【０１０８】
なお、脱炭工程（Ｓ４２）における、脱炭焼鈍温度Ｔａでの保持時間は特に限定されない。脱炭焼鈍温度Ｔａでの保持時間はたとえば、１５〜１５０秒である。
【０１０９】
［冷却工程（Ｓ４３）］
冷却工程（Ｓ４３）では、脱炭工程（Ｓ４２）後の鋼板を周知の方法で常温まで冷却する。冷却方法は放冷であってもよいし、水冷であってもよい。好ましくは、脱炭工程後の鋼板を放冷する。以上の工程により脱炭焼鈍工程（Ｓ４）では、鋼板に対して脱炭焼鈍処理を実施する。
【０１１０】
以上の脱炭焼鈍工程（Ｓ４）を実施することにより、熱間圧延工程において鋼板中に生成したαファイバー方位群からの再結晶を促進させることができ、αファイバー方位群の残存を抑制することができる。そのため、仕上げ焼鈍工程（Ｓ６）において、ゴス方位粒を成長させることができ、方向性電磁鋼板内に、αファイバー方位群に起因した、圧延方向に延びる線状不良領域が形成されるのを抑制することができる。要するに、本実施形態の製造方法では、熱間圧延工程において鋼板のミクロ組織の微細化とインヒビターの微細化の両方を目的とするのではなく、熱間圧延工程においてインヒビターの微細化を目的とし、脱炭焼鈍工程において鋼板のミクロ組織の微細化を目的とする。そのため、冷間圧延を１回のみとし、かつ、板厚を０．２０ｍｍ未満とした製造方法においても、鋼板のミクロ組織微細化により線状不良領域を抑制して磁気特性を高めつつ、インヒビターの微細化により鋼板の板幅方向における端部の不良組織も抑制できる。
【０１１１】
［焼鈍分離剤塗布工程（Ｓ５）］
脱炭焼鈍工程（Ｓ４）後の鋼板に対して、焼鈍分離剤塗布工程（Ｓ５）を実施する。焼鈍分離剤塗布工程では、鋼板表面に焼鈍分離剤を塗布する。具体的には、鋼板表面に焼鈍分離剤を含有する水性スラリーを塗布する。水性スラリーは、焼鈍分離剤に水を加えて攪拌して作製する。焼鈍分離剤は、酸化マグネシウム（ＭｇＯ）を含有する。好ましくは、ＭｇＯは焼鈍分離剤の主成分である。ここで、「主成分」とは、焼鈍分離剤中のＭｇＯ含有量が、質量％で６０．０％以上であることを意味する。焼鈍分離剤は、ＭｇＯ以外に、周知の添加剤を含有してもよい。
【０１１２】
焼鈍分離剤塗布工程では、鋼板の表面上に水性スラリーの焼鈍分離剤を塗布する。表面に焼鈍分離剤が塗布された鋼板を巻取り、コイル状にする。鋼板をコイル状にした後、仕上げ焼鈍工程（Ｓ６）を実施する。
【０１１３】
なお、鋼板表面上に水性スラリーの焼鈍分離剤を塗布し、鋼板をコイル状にした後、仕上げ焼鈍工程（Ｓ６）を実施する前に、焼付け処理を実施してもよい。焼付け処理では、コイル状の鋼板を、４００〜１０００℃に保持した炉内に装入し、保持する（焼付け処理）。これにより、鋼板表面上に塗布された焼鈍分離剤が乾燥する。保持時間はたとえば１０〜９０秒である。
【０１１４】
焼付け処理を実施せずに、焼鈍分離剤が塗布されたコイル状の鋼板に対して、仕上げ焼鈍工程（Ｓ６）を実施してもよい。
【０１１５】
［仕上げ焼鈍工程（Ｓ６）］
焼鈍分離剤塗布工程（Ｓ５）後の鋼板に対して、仕上げ焼鈍工程（Ｓ６）を実施して、二次再結晶を発現させる。仕上げ焼鈍工程は、熱処理炉を用いて実施する。仕上げ焼鈍工程での製造条件はたとえば、次のとおりである。なお、仕上げ焼鈍における炉内雰囲気は、周知の雰囲気である。
【０１１６】
仕上げ焼鈍温度：１１５０〜１２５０℃
仕上げ焼鈍温度での保持時間：５〜３０時間
仕上げ焼鈍温度が１１５０℃未満であれば、十分な二次再結晶が発現せず、また二次再結晶に用いた析出物を除去する純化が十分ではない。そのため、製造された方向性電磁鋼板の磁気特性が低くなる。一方、仕上げ焼鈍温度が１２５０℃を超えても二次再結晶、純化に対する効果が低いとともに、鋼板の変形などの問題が生じる。仕上げ温度が１１５０〜１２５０℃であれば、上記保持時間が適切であることを前提として、十分な二次再結晶が発現して、磁気特性が高まる。さらに、鋼板表面上にフォルステライトを含有する一次被膜が健全に形成される。
【０１１７】
本実施形態の製造方法では、熱間圧延工程（Ｓ１）において、条件Ａ〜条件Ｄを満たす熱間圧延を実施する。これにより、熱間圧延工程において微細なＭｎインヒビターを造り込み、長軸長さが１μｍ未満の微細なＭｎインヒビター（ＭｎＳ及びＭｎＳｅ）を鋼板中に微細に分散させる。そのため、これらの微細なＭｎインヒビター、及び、熱延板焼鈍工程（Ｓ２）において生成した微細なＡｌＮインヒビターにより、仕上げ焼鈍工程（Ｓ６）における二次再結晶が安定化する。その結果、方向性電磁鋼板の板幅方向の両端部において、二次再結晶の不良領域が発生するのを抑制することができる。
【０１１８】
上述のとおり、本実施形態の製造方法では、条件Ａ〜条件Ｄを満たす熱間圧延工程（Ｓ１）を実施することにより、鋼板のミクロ組織の微細化よりもＭｎインヒビターの微細化を優先する。そのため、熱延鋼板の板幅中央位置に、圧延方向に延びるαファイバー方位群が生成する可能性がある。しかしながら、脱炭焼鈍工程（Ｓ４）において、平均昇温速度ＲＲ550-800を８００℃／秒以上とする（条件Ｅ）。これにより、脱炭焼鈍工程において、再結晶を開始するまでに鋼板中の歪エネルギーが解放されるのを抑制し、αファイバー方位群からの再結晶を促進する。そのため、冷間圧延を１回のみ実施して、板厚０．２０ｍｍ未満の鋼板を製造する場合であっても、方向性電磁鋼板において、αファイバー方位群に起因した線状不良領域が残存するのを抑制することができ、優れた磁気特性が得られる。
【０１１９】
なお、仕上げ焼鈍工程（Ｓ６）により、鋼板の化学組成の各元素が鋼板中からある程度取り除かれる。特に、インヒビターとして機能するＳ、Ａｌ、Ｎ等は大幅に取り除かれる。
【０１２０】
なお、仕上げ焼鈍工程（Ｓ６）後の方向性電磁鋼板の表面には、フォルステライトを含有する一次被膜が形成されている。
【０１２１】
［二次被膜形成工程］
本実施形態による方向性電磁鋼板の製造方法ではさらに、必要に応じて、仕上げ焼鈍工程（Ｓ６）後に、二次被膜形成工程を実施してもよい。二次被膜形成工程では、仕上げ焼鈍工程の冷却後の方向性電磁鋼板の表面（一次被膜上）に、コロイド状シリカ及びリン酸塩を主体とする周知の絶縁コーティング剤を塗布した後、焼付けを実施する。これにより、一次被膜上に、周知の張力付与絶縁被膜である二次被膜が形成される。
【０１２２】
［磁区細分化処理工程］
本実施形態による方向性電磁鋼板はさらに、必要に応じて、仕上げ焼鈍工程又は二次被膜形成工程後に、磁区細分化処理工程を実施してもよい。磁区細分化処理工程では、方向性電磁鋼板の表面に、磁区細分化効果のあるレーザ光を照射したり、表面に溝を形成したりする。この場合、さらに磁気特性に優れる方向性電磁鋼板が製造できる。
【０１２３】
以下に、本発明の態様を実施例により具体的に説明する。これらの実施例は、本実施形態の方向性電磁鋼板の製造方法の効果を確認するための一例であり、本発明を限定するものではない。
【実施例１】
【０１２４】
実施例１では、スラブの化学組成のＭｎインヒビター指標Ｒと、熱間圧延工程での粗圧延後仕上げ圧延前時間ｔ１（条件Ｄ）とを変化させて、磁束密度Ｂ８と、板幅方向の両端部に発生する不良組織の発生状況について調査を行った。具体的には、表１の化学組成を有するスラブを準備した。
【０１２５】
【表１】
2020169367.tif 000003
【０１２６】
上記スラブを加熱炉にて１３７０℃に加熱した。加熱されたスラブに対して熱間圧延工程を実施して、熱延鋼板を製造した。いずれの試験番号においても、粗圧延工程の最終の圧下での圧下率Ｒ１は４８％であり、粗圧延工程での累積圧下率ＴＲは７３％であった。さらに、粗圧延工程での最終の圧下直後の粗バーの温度Ｔ１は、１３６０℃であった。粗圧延工程後、仕上げ圧延工程を実施して、板厚２．３ｍｍの熱延鋼板を製造した。このとき、各試験番号の粗圧延後仕上げ圧延前時間ｔ１は、表１に記載のとおりであった。
【０１２７】
熱間圧延工程により製造された熱延鋼板に対して、熱延板焼鈍工程を実施した。熱延板焼鈍工程では、熱延鋼板を１１２０℃まで加熱して再結晶させた後、焼鈍温度を９００℃、焼鈍温度での保持時間を３０秒として、鋼板を焼鈍した。
【０１２８】
熱延板焼鈍工程後の鋼板に対して、１回の冷間圧延（冷間圧延工程）を実施して、厚さ０．１９ｍｍの冷延鋼板を製造した。冷間圧延工程後の冷延鋼板に対して、脱炭焼鈍工程を実施した。脱炭焼鈍工程において、脱炭焼鈍温度を８００℃とし、脱炭焼鈍温度での保持時間を１２０秒とした。さらに、脱炭焼鈍工程の昇温工程での５５０℃から８００℃までの平均昇温速度ＲＲ550-800は、８００℃／秒であった。
【０１２９】
脱炭焼鈍後の鋼板の表面に、ＭｇＯを主成分とする焼結分離剤（水スラリー）を塗布した後、コイル状に巻き取った。コイル状に巻き取られた鋼板に対して、仕上げ焼鈍を実施した。仕上げ焼鈍温度を１２００℃とし、仕上げ焼鈍温度での保持時間を２０時間とした。仕上げ焼鈍後の鋼板を放冷した。
【０１３０】
仕上げ焼鈍工程後の鋼板に対して、二次被膜形成工程を実施した。二次被膜形成工程では、仕上げ焼鈍工程後の方向性電磁鋼板の表面（一次被膜上）に、コロイド状シリカ及びリン酸塩を主体とする絶縁コーティング剤を塗布した後、焼付けを実施した。焼付温度を９００℃とし、焼付温度での保持時間を３０秒とした。これにより、一次被膜上に、張力付与絶縁被膜である二次被膜を形成した。以上の製造工程により、各試験番号の方向性電磁鋼板を製造した。
【０１３１】
［評価試験］
［磁気特性評価試験］
次の方法により、各試験番号の方向性電磁鋼板の磁束密度Ｂを、ＪＩＳ  Ｃ２５５６（２０１５）に準拠して、評価した。具体的には、各サンプルに８００Ａ／ｍの磁場を付与して、磁束密度Ｂ８（Ｔ）を測定した。得られた磁束密度Ｂ８を表２に示す。
【０１３２】
［熱延鋼板中の粗大析出物個数密度測定試験］
熱間圧延工程により製造された各試験番号の熱延鋼板の板幅中央位置から、縦２０ｍｍ、横２０ｍｍであり、板厚２．３ｍｍ（熱延鋼板の板厚と同じ）である、正方形のサンプルを採取した。採取されたサンプルのうち、圧延面及び圧延方向に平行な断面を観察面とする、走査型電子顕微鏡（ＳＥＭ）用の試験片を作製した。試験片の観察面において、母相と析出物とはコントラストが異なる。そこで、観察面のうち、３０ｍｍ2の観察視野内で、コントラストに基づいて、長軸長さが１μｍ以上の析出物（粗大析出物）を特定した。特定された粗大析出物はいずれもＭｎインヒビター（ＭｎＳ及びＭｎＳｅ）とみなした。特定された粗大析出物の個数をカウントし、粗大析出物の個数と、観察視野（３０ｍｍ2）とに基づいて、粗大析出物の個数密度（個／ｍｍ2）を求めた。粗大析出物の個数密度について、次のとおり評価した。評価結果を表１に示す。
○：粗大析出物の個数密度が１５個／ｍｍ2以下である。
×：粗大析出物の個数密度が１６個／ｍｍ2以上である。
【０１３３】
［不良組織深さ測定試験］
図７は、不良組織深さ測定試験で用いたサンプル形状を示す模式図である。図７を参照して、各試験番号の方向性電磁鋼板の板幅をＷと定義する。各試験番号の方向性電磁鋼板から、圧延方向ＲＤに１００ｍｍ、板幅方向ＴＤにＷｍｍのサンプルを採取した。採取したサンプルから、一次被膜及び二次被膜を次の方法で除去した。方向性電磁鋼板を、ＮａＯＨ：４０質量％及びＨ2Ｏ：６０質量％を含有し、８０〜９０℃の水酸化ナトリウム水溶液に、７分間浸漬した。浸漬後の方向性電磁鋼板を水洗した。水洗後、温風のブロアーで１分間弱、乾燥させた。以上の処理により二次被膜が除去された方向性電磁鋼板（つまり、１次被膜を備えた母材鋼板）を作製した。さらに、二次被膜が除去された方向性電磁鋼板を、８０〜９０℃の塩酸に５〜３０秒浸漬して、母材鋼板から一次被膜を除去した。一次被膜を除去された母材鋼板を水洗し、水洗後に温風のブロアーで１分間弱、乾燥させた。以上の方法により、一次被膜及び二次被膜が除去され、さらに、圧延面（表面）がエッチングされたサンプルを作製した。
【０１３４】
図７に示すとおり、エッチング後のサンプルにおいて、板幅方向のＴＤの両端部に不良組織ＩＡが生成している場合、不良組織ＩＡの結晶粒のサイズは、正常組織ＮＡの結晶粒のサイズよりも遥かに小さい。そのため、不良組織ＩＡは目視により容易に識別可能である。そこで、エッチングされたサンプルを目視により確認して、両端部の不良組織ＩＡの有無を識別した。そして、図７における板幅方向ＴＤの左端部に不良組織ＩＡが発生している場合、不良組織ＩＡの板幅方向ＴＤの長さのうち、最大の長さを不良組織深さＷＬ（ｍｍ）と定義した。さらに、図７における板幅方向ＴＤの右端部に不良組織ＩＡが発生している場合、不良組織ＩＡの板幅方向ＴＤの長さのうち、最大の長さを不良組織深さＷＲ（ｍｍ）と定義した。不良組織深さＷＬ及びＷＲのうち、値が大きい方を、その試験番号の方向性電磁鋼板での不良組織深さＷＯ（ｍｍ）と定義した。得られた不良組織深さＷＯを表１に示す。
【０１３５】
［試験結果］
得られた試験結果を表１に示す。表１を参照して、試験番号４〜８、１０〜１１、１３及び１６では、いずれもスラブの化学組成も適切であり、Ｍｎインヒビター指標Ｒが式（１）を満たし、製造工程中の条件Ａ〜条件Ｅが適切であった。そのため、いずれの番号の熱延鋼板においても、粗大析出物の個数密度が１５個／ｍｍ2以下であった。その結果、磁束密度Ｂ８は１．９３０Ｔ以上と高く、磁気特性に優れた。さらに、不良組織深さＷＯはいずれも５ｍｍ以下（具体的にはいずれも０ｍｍ）であり、不良組織が十分に抑制されていた。
【０１３６】
一方、試験番号１〜３では、Ｍｎインヒビター指標Ｒが低すぎた。そのため、方向性電磁鋼板の磁束密度Ｂ８が１．９３０Ｔ未満であり、磁気特性が低かった。
【０１３７】
試験番号９、１２、１４、１５、１７、１８、２１〜２３では、粗圧延後仕上げ圧延工程前時間ｔ１が式（２）を満たさなかった。そのため、熱延鋼板において、粗大析出物の個数密度が１６個／ｍｍ2以上であった。その結果、不良組織深さＷＯが５ｍｍを超え、板幅方向ＴＤの両端部において、不良組織が過剰に発生した。さらに、方向性電磁鋼板の磁束密度Ｂ８が１．９３０Ｔ未満であり、磁気特性が低かった。
【０１３８】
試験番号１９及び２０では、Ｍｎインヒビター指標Ｒが高すぎた。そのため、熱延鋼板において、粗大析出物の個数密度が１６個／ｍｍ2以上であった。その結果、不良組織深さＷＯが５ｍｍを超え、板幅方向ＴＤの両端部において、不良組織が過剰に発生した。さらに、方向性電磁鋼板の磁束密度Ｂ８が１．９３０Ｔ未満であり、磁気特性が低かった。
【実施例２】
【０１３９】
実施例２では、スラブの化学組成のＭｎインヒビター指標Ｒと、熱間圧延工程での粗圧延後仕上げ圧延前時間ｔ１（条件Ｄ）と、冷間圧延工程後の鋼板の板厚とを変化させて、磁束密度Ｂ８と、板幅方向の両端部に発生する不良組織の発生状況について調査を行った。具体的には、表２の化学組成を有するスラブを準備した。
【表２】
2020169367.tif 000004
【０１４０】
上記スラブを加熱炉にて１３７０℃に加熱した。加熱されたスラブに対して熱間圧延工程を実施して、板厚２．３ｍｍの熱延鋼板を製造した。いずれの試験番号においても、粗圧延工程での最終の圧下での圧下率Ｒ１は４８％であり、粗圧延工程での累積圧下率ＴＲは７３％であった。さらに、粗圧延工程での最終の圧下直後の粗バーの温度Ｔ１は、１３６０℃であった。粗圧延工程後、仕上げ圧延工程を実施して、板厚２．３ｍｍの熱延鋼板を製造した。このとき、粗圧延後仕上げ圧延前時間ｔ１は、表２に示すとおりであった。
【０１４１】
熱間圧延工程により製造された熱延鋼板に対して、熱延板焼鈍工程を実施した。熱延板焼鈍工程では、熱延鋼板を１１２０℃まで加熱して再結晶させた後、焼鈍温度を９００℃、焼鈍温度での保持時間を３０秒として、鋼板を焼鈍した。
【０１４２】
最終冷間圧延前焼鈍工程後の鋼板に対して、１回の冷間圧延（冷間圧延工程）を実施して、表２に示す板厚（ｍｍ）の冷延鋼板を製造した。冷間圧延工程後の冷延鋼板に対して、脱炭焼鈍工程を実施した。脱炭焼鈍工程において、脱炭焼鈍温度を８００℃とし、脱炭焼鈍温度での保持時間を１２０秒とした。さらに、脱炭焼鈍工程での平均昇温速度ＲＲ550-800は、８００℃／秒であった。
【０１４３】
脱炭焼鈍後の鋼板の表面に、ＭｇＯを主成分とする焼結分離剤（水スラリー）を塗布した後、コイル状に巻き取った。コイル状に巻き取られた鋼板に対して、仕上げ焼鈍を実施した。仕上げ焼鈍温度を１１５０℃とし、仕上げ焼鈍温度での保持時間を１０時間とした。仕上げ焼鈍後の鋼板を放冷した。
【０１４４】
仕上げ焼鈍工程後の鋼板に対して、二次被膜形成工程を実施した。二次被膜形成工程では、仕上げ焼鈍工程後の方向性電磁鋼板の表面（一次被膜上）に、コロイド状シリカ及びリン酸塩を主体とする絶縁コーティング剤を塗布した後、焼付けを実施した。焼付温度を９００℃とし、焼付温度での保持時間を３０秒とした。これにより、一次被膜上に、張力付与絶縁被膜である二次被膜を形成した。以上の製造工程により、各試験番号の方向性電磁鋼板を製造した。
【０１４５】
［評価試験］
実施例１と同じ方法により、各試験番号の磁束密度Ｂ８（Ｔ）、熱延鋼板中の粗大析出物の個数密度（個／ｍｍ2）、不良組織深さＷＯを求めた。
【０１４６】
［試験結果］
得られた試験結果を表２に示す。表２を参照して、試験番号１、２、４、５、７及び１０では、いずれもスラブの化学組成が適切であり、Ｍｎインヒビター指標が式（１）を満たした。さらに、製造工程中の条件Ａ〜条件Ｅが適切であった。そのため、いずれの番号の熱延鋼板においても、粗大析出物の個数密度が１５個／ｍｍ2以下であった。その結果、磁束密度Ｂ８は１．９３０Ｔ以上と高く、磁気特性に優れた。さらに、不良組織深さＷＯはいずれも５ｍｍ以下（具体的にはいずれも０ｍｍ）であり、不良組織が十分に抑制されていた。
【０１４７】
一方、試験番号３、６、８、９、１１及び１２では、粗圧延前仕上げ圧延後時間ｔ１が式（２）を満たさなかった。そのため、そのため、熱延鋼板において、粗大析出物の個数密度が１６個／ｍｍ2以上であった。その結果、不良組織深さＷＯが５ｍｍを超え、板幅方向ＴＤの両端部において、不良組織が過剰に発生した。さらに、方向性電磁鋼板の磁束密度Ｂ８が１．９３０Ｔ未満であり、磁気特性が低かった。
【０１４８】
試験番号１３〜２４では、冷間圧延後の鋼板の板厚が０．１４ｍｍと極めて薄かった。そのため、不良組織深さＷＯが５ｍｍを超え、板幅方向ＴＤの両端部において不良組織が過剰に発生し、さらに、方向性電磁鋼板の磁束密度Ｂ８が１．９３０Ｔ未満であり、磁気特性が低かった。特に、試験番号１３、１４、１６、１７、１９及び２２では、化学組成においてＭｎインヒビター指標Ｒが式（１）を満たし、製造工程において条件Ａ〜条件Ｅを満たし、粗大析出物の個数密度が１５個／ｍｍ2以下であったにもかかわらず、不良組織深さＷＯが５ｍｍを超え、板幅方向ＴＤの両端部において、不良組織が過剰に発生した。さらに、方向性電磁鋼板の磁束密度Ｂ８が１．９３０Ｔ未満であり、磁気特性が低かった。
【実施例３】
【０１４９】
実施例３では、粗圧延工程での最終の圧下直後の粗バーの温度Ｔ１（℃）（条件Ｃ）と、脱炭焼鈍工程での平均昇温速度ＲＲ550-800（℃／秒）（条件Ｅ）とを変化させて、磁束密度Ｂ８と、板幅方向の両端部に発生する不良組織の発生状況について調査を行った。具体的には、表３の化学組成を有するスラブを準備した。
【０１５０】
【表３】
2020169367.tif 000005
【０１５１】
表３中の「−」は、対応する元素の含有量が検出限界未満であったことを示す。上記スラブを加熱炉にて１３７０℃に加熱した。加熱されたスラブに対して熱間圧延工程を実施して、熱延鋼板を製造した。各試験番号において、粗圧延工程での最終の圧下での圧下率Ｒ１は４８％であった。また、いずれの試験番号においても、粗圧延工程での累積圧下率ＴＲは７３％であった。粗圧延工程での最終の圧下直後の粗バーの温度Ｔ１は表４に記載のとおりであった。粗圧延工程後、仕上げ圧延工程を実施して、板厚２．３ｍｍの熱延鋼板を製造した。このとき、粗圧延後仕上げ圧延前時間ｔ１は、いずれも１２０秒であり、式（２）を満たした（Ｆ値を表３に示す）。
【０１５２】
【表４】
2020169367.tif 000006
【０１５３】
熱間圧延工程により製造された熱延鋼板に対して、熱延板焼鈍工程を実施した。熱延板焼鈍工程では、熱延鋼板を１１２０℃まで加熱して再結晶させた後、焼鈍温度を９００℃、焼鈍温度での保持時間を３０秒として、鋼板を焼鈍した。
【０１５４】
熱延板焼鈍工程後の鋼板に対して、１回の冷間圧延（冷間圧延工程）を実施して、厚さ０．１９ｍｍの冷延鋼板を製造した。冷間圧延工程後の冷延鋼板に対して、脱炭焼鈍工程を実施した。脱炭焼鈍工程において、脱炭焼鈍温度を８００℃とし、脱炭焼鈍温度での保持時間を１２０秒とした。さらに、脱炭焼鈍工程での平均昇温速度ＲＲ550-800（℃／秒）は、表４に示すとおりであった。
【０１５５】
脱炭焼鈍後の鋼板の表面に、ＭｇＯを主成分とする焼結分離剤（水スラリー）を塗布した後、コイル状に巻き取った。コイル状に巻き取られた鋼板に対して、仕上げ焼鈍を実施した。仕上げ焼鈍温度を１１５０℃とし、仕上げ焼鈍温度での保持時間を１０時間とした。仕上げ焼鈍後の鋼板を放冷した。
【０１５６】
仕上げ焼鈍工程後の鋼板に対して、二次被膜形成工程を実施した。二次被膜形成工程では、仕上げ焼鈍工程後の方向性電磁鋼板の表面（一次被膜上）に、コロイド状シリカ及びリン酸塩を主体とする絶縁コーティング剤を塗布した後、焼付けを実施した。焼付温度を９００℃とし、焼付温度での保持時間を３０秒とした。これにより、一次被膜上に、張力付与絶縁被膜である二次被膜を形成した。以上の製造工程により、各試験番号の方向性電磁鋼板を製造した。
【０１５７】
［評価試験］
実施例１と同じ方法により、各試験番号の磁束密度Ｂ８（Ｔ）、熱延鋼板中の粗大析出物の個数密度（個／ｍｍ2）、不良組織深さＷＯを求めた。
【０１５８】
［試験結果］
得られた結果を表４に示す。表４を参照して、試験番号１０〜１３、１７〜２０では、いずれもスラブの化学組成が適切であり、Ｍｎインヒビター指標Ｒが式（１）を満たし、さらに、製造工程中の条件Ａ〜条件Ｅが適切であった。そのため、いずれの番号の熱延鋼板においても、粗大析出物の個数密度が１５個／ｍｍ2以下であった。その結果、磁束密度Ｂ８は１．９３０Ｔ以上と高く、磁気特性に優れた。さらに、不良組織深さＷＯはいずれも５ｍｍ以下（具体的にはいずれも０ｍｍ）であり、不良組織が十分に抑制されていた。
【０１５９】
一方、試験番号１〜６では、粗圧延工程での最終の圧下直後の粗バーの温度Ｔ１が低すぎた。そのため、熱延鋼板において、粗大析出物の個数密度が１６個／ｍｍ2以上であった。その結果、不良組織深さＷＯが５ｍｍを超え、板幅方向ＴＤの両端部において、不良組織が過剰に発生した。さらに、方向性電磁鋼板の磁束密度Ｂ８が１．９３０Ｔ未満であり、磁気特性が低かった。
【０１６０】
試験番号７〜９、及び１４〜１６では、脱炭焼鈍工程での平均昇温速度ＲＲ550-800が遅すぎた。そのため、方向性電磁鋼板の磁束密度Ｂ８が１．９３０Ｔ未満であり、磁気特性が低かった。
【実施例４】
【０１６１】
実施例４では、粗圧延工程での最終の圧下直後の粗バーの温度Ｔ１（条件Ｃ）、粗圧延工程での最終の圧下での圧下率Ｒ１（条件Ｂ）、及び、脱炭焼鈍工程での平均昇温速度ＲＲ500-800（条件Ｅ）とを変化させて、磁束密度Ｂ８と、板幅方向の両端部に発生する不良組織の発生状況について調査を行った。具体的には、表５の化学組成を有するスラブを準備した。
【０１６２】
【表５】
2020169367.tif 000007
【０１６３】
表５中の「−」は、対応する元素の含有量が検出限界未満であったことを示す。上記スラブを加熱炉にて１３７０℃に加熱した。加熱されたスラブに対して熱間圧延工程を実施して熱延鋼板を製造した。各試験番号において、粗圧延工程での累積圧下率ＴＲは７３％であった。また、最終の圧下での圧下率Ｒ１は表６に示すとおりであった。また、粗圧延工程での最終の圧下直後の粗バーの温度Ｔ１は表６に示すとおりであった。粗圧延工程後、仕上げ圧延工程を実施して、板厚２．３ｍｍの熱延鋼板を製造した。このとき、粗圧延後仕上げ圧延前時間ｔ１は、いずれの試験番号においても、１２０秒であり、式（２）を満たした（Ｆ値を表５に示す）。
【０１６４】
【表６】
2020169367.tif 000008
【０１６５】
熱間圧延工程により製造された熱延鋼板に対して、熱延板焼鈍工程を実施した。熱延板焼鈍工程では、熱延鋼板を１１２０℃まで加熱して再結晶させた後、焼鈍温度を９００℃、焼鈍温度での保持時間を３０秒として、鋼板を焼鈍した。
【０１６６】
熱延板焼鈍工程後の鋼板に対して、１回の冷間圧延（冷間圧延工程）を実施して、厚さ０．１９ｍｍの冷延鋼板を製造した。冷間圧延工程後の冷延鋼板に対して、脱炭焼鈍工程を実施した。脱炭焼鈍工程において、脱炭焼鈍温度を８００℃とし、脱炭焼鈍温度での保持時間を１２０秒とした。さらに、脱炭焼鈍工程の昇温工程での５５０℃から８００℃までの平均昇温速度ＲＲ550-800（℃／秒）は、表６に示すとおりであった。
【０１６７】
脱炭焼鈍後の鋼板の表面に、ＭｇＯを主成分とする焼結分離剤（水スラリー）を塗布した後、コイル状に巻き取った。コイル状に巻き取られた鋼板に対して、仕上げ焼鈍を実施した。仕上げ焼鈍温度を１１５０℃とし、仕上げ焼鈍温度での保持時間を１０時間とした。仕上げ焼鈍後の鋼板を放冷した。
【０１６８】
仕上げ焼鈍工程後の鋼板に対して、二次被膜形成工程を実施した。二次被膜形成工程では、仕上げ焼鈍工程後の方向性電磁鋼板の表面（一次被膜上）に、コロイド状シリカ及びリン酸塩を主体とする絶縁コーティング剤を塗布した後、焼付けを実施した。焼付温度を９００℃とし、焼付温度での保持時間を３０秒とした。これにより、一次被膜上に、張力付与絶縁被膜である二次被膜を形成した。以上の製造工程により、各試験番号の方向性電磁鋼板を製造した。
【０１６９】
［評価試験］
実施例１と同じ方法により、各試験番号の磁束密度Ｂ８（Ｔ）、熱延鋼板中の粗大析出物の個数密度（個／ｍｍ2）、不良組織深さＷＯを求めた。
【０１７０】
［試験結果］
得られた結果を表６に示す。表６を参照して、試験番号８、９、１１及び１２では、いずれもスラブの化学組成が適切であり、Ｍｎインヒビター指標Ｒが式（１）を満たした。さらに、製造工程中の条件Ａ〜条件Ｅが適切であった。そのため、いずれの番号の熱延鋼板においても、粗大析出物の個数密度が１５個／ｍｍ2以下であった。その結果、磁束密度Ｂ８は１．９３０Ｔ以上と高く、磁気特性に優れた。さらに、不良組織深さＷＯはいずれも５ｍｍ以下（具体的にはいずれも０ｍｍ）であり、不良組織が十分に抑制されていた。
【０１７１】
一方、試験番号１〜６では、少なくとも、粗圧延工程での最終の圧下直後の粗バーの温度Ｔ１が低すぎた。そのため、熱延鋼板において、粗大析出物の個数密度が１６個／ｍｍ2以上であった。その結果、不良組織深さＷＯが５ｍｍを超え、板幅方向ＴＤの両端部において、不良組織が過剰に発生した。さらに、方向性電磁鋼板の磁束密度Ｂ８が１．９３０Ｔ未満であり、磁気特性が低かった。
【０１７２】
試験番号７及び１０では、脱炭焼鈍工程での平均昇温速度ＲＲ550-800が遅すぎた。そのため、方向性電磁鋼板の磁束密度Ｂ８が１．９３０Ｔ未満であり、磁気特性が低かった。
【０１７３】
試験番号１３〜１８では、少なくとも、粗圧延工程での最終の圧下での圧下率Ｒ１が高すぎた。そのため、熱延鋼板において、粗大析出物の個数密度が１６個／ｍｍ2以上であった。その結果、不良組織深さＷＯが５ｍｍを超え、板幅方向ＴＤの両端部において、不良組織が過剰に発生した。さらに、方向性電磁鋼板の磁束密度Ｂ８が１．９３０Ｔ未満であり、磁気特性が低かった。
【実施例５】
【０１７４】
実施例５では、粗圧延工程での累積圧下率ＴＲ（％）（条件Ａ）、及び、粗圧延工程での最終の圧下での圧下率Ｒ１（％）（条件Ｂ）とを変化させて、磁束密度Ｂ８と、板幅方向の両端部に発生する不良組織の発生状況について調査を行った。具体的には、表７の化学組成を有するスラブを準備した。
【０１７５】
【表７】
2020169367.tif 000009
【０１７６】
表７中の「−」は、対応する元素の含有量が検出限界未満であったことを示す。上記スラブを加熱炉にて１３７０℃に加熱した。加熱されたスラブに対して熱間圧延工程を実施して熱延鋼板を製造した。各試験番号において、粗圧延工程での累積圧下率ＴＲ、及び、最終の圧下での圧下率Ｒ１は表８に示すとおりであった。また、粗圧延工程での最終の圧下直後の粗バーの温度Ｔ１は１３５０℃であった。粗圧延工程後、仕上げ圧延工程を実施して、板厚２．３ｍｍの熱延鋼板を製造した。このとき、粗圧延後仕上げ圧延前時間ｔ１は、いずれの試験番号においても、１２０秒であり、式（２）を満たした（Ｆ値を表７に示す）。
【０１７７】
【表８】
2020169367.tif 000010
【０１７８】
熱間圧延工程により製造された熱延鋼板に対して、熱延板焼鈍工程を実施した。熱延板焼鈍工程では、熱延鋼板を１１２０℃まで加熱して再結晶させた後、焼鈍温度を９００℃、焼鈍温度での保持時間を３０秒として、鋼板を焼鈍した。
【０１７９】
熱延板焼鈍工程後の鋼板に対して、１回の冷間圧延（冷間圧延工程）を実施して、厚さ０．１９ｍｍの冷延鋼板を製造した。冷間圧延工程後の冷延鋼板に対して、脱炭焼鈍工程を実施した。脱炭焼鈍工程において、脱炭焼鈍温度を８００℃とし、脱炭焼鈍温度での保持時間を１２０秒とした。さらに、脱炭焼鈍工程の昇温工程での５５０℃から８００℃までの平均昇温速度ＲＲ550-800は８００℃／秒であった。
【０１８０】
脱炭焼鈍後の鋼板の表面に、ＭｇＯを主成分とする焼結分離剤（水スラリー）を塗布した後、コイル状に巻き取った。コイル状に巻き取られた鋼板に対して、仕上げ焼鈍を実施した。仕上げ焼鈍温度を１１５０℃とし、仕上げ焼鈍温度での保持時間を１０時間とした。仕上げ焼鈍後の鋼板を放冷した。
【０１８１】
仕上げ焼鈍工程後の鋼板に対して、二次被膜形成工程を実施した。二次被膜形成工程では、仕上げ焼鈍工程後の方向性電磁鋼板の表面（一次被膜上）に、コロイド状シリカ及びリン酸塩を主体とする絶縁コーティング剤を塗布した後、焼付けを実施した。焼付温度を９００℃とし、焼付温度での保持時間を３０秒とした。これにより、一次被膜上に、張力付与絶縁被膜である二次被膜を形成した。以上の製造工程により、各試験番号の方向性電磁鋼板を製造した。
【０１８２】
［評価試験］
実施例１と同じ方法により、各試験番号の磁束密度Ｂ８（Ｔ）、熱延鋼板中の粗大析出物の個数密度（個／ｍｍ2）、不良組織深さＷＯを求めた。
【０１８３】
［試験結果］
得られた結果を表８に示す。表８を参照して、試験番号１〜３では、いずれもスラブの化学組成が適切であり、Ｍｎインヒビター指標Ｒが式（１）を満たした。さらに、製造工程中の条件Ａ〜条件Ｅが適切であった。そのため、いずれの番号の熱延鋼板においても、粗大析出物の個数密度が１５個／ｍｍ2以下であった。その結果、磁束密度Ｂ８は１．９３０Ｔ以上と高く、磁気特性に優れた。さらに、不良組織深さＷＯはいずれも５ｍｍ以下（具体的にはいずれも０ｍｍ）であり、不良組織が十分に抑制されていた。
【０１８４】
一方、試験番号４〜６では、粗圧延工程での累積圧下率ＴＲが高すぎた。そのため、熱延鋼板において、粗大析出物の個数密度が１６個／ｍｍ2以上であった。その結果、不良組織深さＷＯが５ｍｍを超え、板幅方向ＴＤの両端部において、不良組織が過剰に発生した。さらに、方向性電磁鋼板の磁束密度Ｂ８が１．９３０Ｔ未満であり、磁気特性が低かった。
【０１８５】
試験番号７〜１２では、少なくとも、粗圧延工程での最終の圧下での圧下率Ｒ１が高すぎた。そのため、熱延鋼板において、粗大析出物の個数密度が１６個／ｍｍ2以上であった。その結果、不良組織深さＷＯが５ｍｍを超え、板幅方向ＴＤの両端部において、不良組織が過剰に発生した。さらに、方向性電磁鋼板の磁束密度Ｂ８が１．９３０Ｔ未満であり、磁気特性が低かった。
【実施例６】
【０１８６】
実施例６では、任意元素を含む種々の化学組成のスラブを準備して、磁束密度Ｂ８と、板幅方向の両端部に発生する不良組織の発生状況について調査を行った。具体的には、表９の化学組成を有するスラブを準備した。
【０１８７】
【表９】
2020169367.tif 000011
【０１８８】
表９中の「−」は、対応する元素の含有量が検出限界未満であったことを示す。また、「任意元素」欄中の数値と元素記号は、任意元素として含有されていた元素と、その含有量（質量％）を示す。たとえば、試験番号２では、任意元素として、質量％で０．０６０％のＣｕと、０．０５２％のＣｒとを含有していることを意味する。
【０１８９】
各試験番号のスラブを加熱炉にて１３７０℃に加熱した。加熱されたスラブに対して熱間圧延工程を実施して熱延鋼板を製造した。粗圧延工程での累積圧下率ＴＲ（条件Ａ）は７３％であり、最終の圧下での圧下率Ｒ１（条件Ｂ）は４８％であった。さらに、粗圧延工程での最終の圧下直後の粗バーの温度Ｔ１（条件Ｃ）は１３６０℃であった。粗圧延工程後、仕上げ圧延工程を実施して、板厚２．３ｍｍの熱延鋼板を製造した。このとき、粗圧延後仕上げ圧延前時間ｔ１（条件Ｄ）は、１２０秒であり、式（２）を満たした（Ｆ値を表９に示す）。
【０１９０】
熱間圧延工程により製造された熱延鋼板に対して、熱延板焼鈍工程を実施した。熱延板焼鈍工程では、熱延鋼板を１１２０℃まで加熱して再結晶させた後、焼鈍温度を９００℃、焼鈍温度での保持時間を３０秒として、鋼板を焼鈍した。
【０１９１】
熱延板焼鈍工程後の鋼板に対して、１回の冷間圧延（最終冷間圧延）を実施して、厚さ０．２２ｍｍの冷延鋼板を製造した。冷間圧延工程後の冷延鋼板に対して、脱炭焼鈍工程を実施した。脱炭焼鈍工程において、脱炭焼鈍温度を８００℃とし、脱炭焼鈍温度での保持時間を１２０秒とした。さらに、脱炭焼鈍工程の昇温工程での５５０℃から８００℃までの平均昇温速度ＲＲ550-800（条件Ｅ）は、８００℃／秒であった。
【０１９２】
脱炭焼鈍後の鋼板の表面に、ＭｇＯを主成分とする焼結分離剤（水スラリー）を塗布した後、コイル状に巻き取った。コイル状に巻き取られた鋼板に対して、仕上げ焼鈍を実施した。仕上げ焼鈍温度を１１５０℃とし、仕上げ焼鈍温度での保持時間を１０時間とした。仕上げ焼鈍後の鋼板を放冷した。
【０１９３】
仕上げ焼鈍工程後の鋼板に対して、二次被膜形成工程を実施した。二次被膜形成工程では、仕上げ焼鈍工程後の方向性電磁鋼板の表面（一次被膜上）に、コロイド状シリカ及びリン酸塩を主体とする絶縁コーティング剤を塗布した後、焼付けを実施した。焼付温度を９００℃とし、焼付温度での保持時間を３０秒とした。これにより、一次被膜上に、張力付与絶縁被膜である二次被膜を形成した。以上の製造工程により、各試験番号の方向性電磁鋼板を製造した。
【０１９４】
［評価試験］
実施例１と同じ方法により、各試験番号の磁束密度Ｂ８（Ｔ）、熱延鋼板中の粗大析出物の個数密度（個／ｍｍ2）、不良組織深さＷＯを求めた。
【０１９５】
［試験結果］
得られた試験結果を表９に示す。表９を参照して、試験番号１〜７では、いずれもスラブの化学組成が適切であり、Ｍｎインヒビター指標Ｒが式（１）を満たした。さらに、製造工程中の条件（Ａ）〜条件（Ｅ）が適切であった。そのため、いずれの試験番号の熱延鋼板においても、粗大析出物の個数密度が１５個／ｍｍ2以下であった。その結果、不良組織深さＷＯはいずれも５ｍｍ以下（具体的にはいずれも０ｍｍ）であり、不良組織が十分に抑制されていた。さらに、磁束密度Ｂ８は１．９３０Ｔ以上と高く、磁気特性に優れた。
【０１９６】
以上、本発明の実施の形態を説明した。しかしながら、上述した実施の形態は本発明を実施するための例示に過ぎない。したがって、本発明は上述した実施の形態に限定されることなく、その趣旨を逸脱しない範囲内で上述した実施の形態を適宜変更して実施することができる。
【図１】
2020169367.tif 000012
【図２】
2020169367.tif 000013
【図３】
2020169367.tif 000014
【図４】
2020169367.tif 000015
【図５】
2020169367.tif 000016
【図６】
2020169367.tif 000017
【図７】
2020169367.tif 000018